(57)【特許請求の範囲】
【請求項１】
（ａ）約１０またはそれ以上の組成物のｐＨをもたらすのに十分な量の１種またはそれ以上の金属イオンフリー塩基；
（ｂ）１０ないし１３の範囲に少なくとも１つのｐＫａを有する少なくとも１種の化合物を含む、液浴安定化に有効な量の少なくとも１種の液浴安定化剤であって、下記の化合物から成る群から選択される該液浴安定化剤：
アセトン・オキシム、サリチル酸、５−スルホサリチル酸、リン酸、２−ヒドロキシピリジン、４−ヒドロキシピリジン、レゾルシノール、２−メチルレゾルシノール、サリチルアルドキシム、２−メチル−１,５−ペンタンジアミン、１,２−エタンジアミン、１,３−プロパンジアミン、１,４−ブタンジアミン、１,５−ペンタンジアミン、１,６−ヘキサンジアミン、１,７−ヘプタンジアミン、１,８−オクタンジアミン、１,９−ノナンジアミン、１,１０−デカンジアミン、１,１１−ウンデカンジアミン、１,１２−ドデカンジアミン、１,３−ジアミノペンタン、オルシノール、ゲルマン酸水素、アデノシン、シトシン、アルギニン、ベンジル−α−ジオキシム、ベンズイミダゾール、ベンゾイルヒドラジン、ベンゾイルピルビン酸、ベルベリン、ビグアニド、２−ブチル−１−メチル−２−ピロリン、カルマガイト、クロムアズロールＳ、クロムダークブルー、クメンヒドロペルオキシド、１,２−シクロヘキシレンジニトリロ酢酸、シチジン、ジエチルビグアニド、ジグアニド、２,４−ジヒドロキシ−１−フェニルアゾベンゼン、２,６−ジヒドロキシプリン、ジメチルビグアニド、エチルビグアニド、エチレンビグアニド、エチルメチルケトオキシム、１−エチル−２−メチル−２−ピロリン、４−ホルミル−３−メトキシピリジン、グアニン、グアノシン、２−ヒドロキシベンズアルデヒドオキシム、Ｎ−（ヒドロキシエチル）ビグアニド、２−ヒドロキシキノリン、ヒポキサンチン、イノシン、５−ヨードヒスタミン、２,２'−メチレンビス（４−クロロフェノール）、２−メチル−８−ヒドロキシキノリン、４−メチル−８−ヒドロキシキノリン、１−メチルキサンチン、フェニルアラニルアルギニン、珪酸、スパルテイン、トリン、ｔｏｌｕヒドロキノン、チロシルアルギニン、キサントシン、アセトアミジン、トリフルオロエタノール、トリクロロエタノール、ピリジン−４−アルデヒド、ヒポキサンチン、尿酸、ピロリジン、ジエチルアミン、ピペリジン、３−アミノ−３−メチルペンタン、ジイソプロピルアミン、サッカリン、２,２,４−トリメチルピペリジン、ジブチルアミン、Ｌ−３,４−ジヒドロキシフェニルアラニン、２,２,６,６−テトラメチルピペリジン、５−ヒドロキシトリプタミン、ブチルシクロヘキシルアミン、２−フェニルベンズイミダゾール、２−メチル−２−ブタンチオール、２−メチル−２−プロパンチオール、ジヘキシルアミン、メトキシピリジン、１,４−ジヒドロキシ−２,３,５,６−テトラメチルベンゼン、グルタルイミド、マラノニトリル、ベンズアミジン、４−ヒドロキシキノリン、４,４,９,９−テトラメチル−５,８−ジアゾドデカン−２,１１−ジアミン、１,６−ヘキサンジアミン、１,７−ヘプタンジアミン、１,８−オクタンジアミン、１,９−ノナンジアミン１,１０−デカンジアミン、１,１２−ドデカンジアミン、次亜硝酸水素、ヒドロキシルアミン−Ｎ,Ｎ−ジスルホン酸、（１,２−シクロヘキシレンジニトリロ）テトラ酢酸、ジエチレントリアミンペンタ（メチレンホスホン酸）、リジン、チロシン、３−アミノ−Ｎ,Ｎ−ビス（２−アミノエチル）プロピルアミン、トリス（２−アミノエチル）アミン、３−（シクロヘキシルアミノ）−１−プロパンスルホン酸、メチル���ミン、ジメチルアミン、エチルアミン、システアミン、１,２−エタンジアミン、α−アラニン、β−アラニン、アゼチジン、メチルグリシン、システイン、プロピルアミン、１,３−プロパンジアミン、４−アミノ酪酸、２−メチルアラニン、ホモシステイン、２,４−ジアミノ酪酸、ブチルアミン、１,４−ブタンジアミン、２,３−ブタンジアミン、１,２−ジメチルアミノエタン、プロリン、Ｎ−メチルピロリジン、５−アミノペンタン酸、Ｎ−プロピルグリシン、オルニチン、１−アミノ−２,２−ジメチルプロパン、ジエチルメチルアミン、３−メチル−１−ブタンアミン、２−メチル−２−ブタンアミン、３−ペンタンアミン、ペンチルアミン、１,５−ペンタンジアミン、２−ピリジンカルボキシアルデヒドオキシム、ヒドロキノン、ピペコリン酸、シクロヘキシルアミン、１,２−ジメチルピロリジン、１−メチルピペリジン、６−アミノヘキサン酸、ヘキシルアミン、トリエチルアミン、クレゾール、２−ジメチルアミノプリン、１,２−ジメチルピペリジン、１−エチルピペリジン、２−ヘプタンアミン、ヘプチルアミン、チラミン、ドーパミン、Ｎ−メチル−２−ヘプタンアミン、オクチルアミン、１−ブチルピペリジン、ノニルアミン、トリプタミン、ｄ−エフェドリン、ボルニルアミン、ネオボルニルアミン、デシルアミン、ウンデシルアミン、ドデシルアミン、トリデシルアミン、テトラデシルアミン、Ｌ−チロキシン、ペンタデシルアミン、ヘキサデシルアミン、オクタデシルアミン、４−アミノ酪酸、２−アミノ−２−メチルプロピオン酸、３−アミノプロピオン酸、エチレンジアミンテトラ酢酸（ＥＤＴＡ）、Ｎ,Ｎ'−ジメチルエチレンアミン−Ｎ,Ｎ'−ジ酢酸、メチルアミノジ酢酸、２−メチル−２−プロピルアミン、ニトリロトリ酢酸、１,２,４−トリアゾール、クロラール、エチルアセトアセテート、フェノール、β−フェニルエチルホウ酸、ニトロメタン、チオグリコール酸、エチルメルカプタン、シアナミド、ドコシルアミン、ｔｅｒｔ−ブチルアミン、トリメチルアミン、２−メルカプトエチルアミン、５−アミノ吉草酸、４−アミノフェノール、次亜ヨウ素酸水素、アミノプロピルモルホリン、エタンチオール、炭酸、テトラメチルアンモニウム炭酸塩、アンモニウム二炭酸塩、アンモニウム炭酸塩、コリン二炭酸塩、二酸化炭素＋水、スレオニン、チオリン酸水素、サルコシン、４−メトキシフェノール、４−エトキシフェノール、４−プロポキシフェノール、４−ブトキシフェノール、４−ペントキシフェノール、５−ヒドロキシメチルシトシン、オキサロ酢酸、クメンヒドロペルオキシド、ジグアニジン、硫化水素およびペルオキソリン酸水素；
（ｃ）水；および
（ｄ）組成物の重量で約０.０１％ないし約５％の水溶性金属イオンフリー珪酸塩、
を含む、集積回路基板のストリッピングまたは洗浄用の水性アルカリ性組成物。
【請求項２】
金属イオンフリー塩基が、約１０ないし約１３のｐＨをもたらすのに十分な量で存在する、請求項１に記載の組成物。
【請求項３】
少なくとも１種の液浴安定化剤が、１１ないし１２.５の範囲に少なくとも１つのｐＫａを有する少なくとも１種の化合物を含む、請求項１に記載の組成物。
【請求項４】
少なくとも１種の液浴安定化剤が、アセトン・オキシム、サリチル酸、５−スルホサリチル酸、リン酸、２−ヒドロキシピリジン、４−ヒドロキシピリジン、レゾルシノール、２−メチルレゾルシノール、サリチルアルドキシム、２−メチル−１,５−ペンタンジアミン、１,２−エタンジアミン、１,３−プロパンジアミン、１,４−ブタンジアミン、１,６−ヘキサンジアミン、１,８−オクタンジアミン、１,１２−ドデカンジアミン、１,３−ジアミノペンタンおよびオルシノールからなる群から選択される、請求項１に記載の組成物。
【請求項５】
少なくとも１種の液浴安定化剤が、重量で０.１％ないし５０％の濃度で添加される、請求項１に記載の組成物。
【請求項６】
少なくとも１種の液浴安定化剤が、２−ヒドロキシピリジン、４−ヒドロキシピリジン、レゾルシノールおよび２−メチルレゾルシノールからなる群から選択される少なくとも１種の化合物を含む、請求項１に記載の組成物。
【請求項７】
組成物が、１種またはそれ以上のキレート剤または錯形成剤をさらに含有し、キレート剤または錯形成剤の濃度が重量で約０.０１％ないし約１０％である、請求項１に記載の組成物。
【請求項８】
キレート剤または錯形成剤が（１,２−シクロヘキシレンジニトリロ）テトラ酢酸（ＣｙＤＴＡ）およびホスホン酸からなる群から選択される、請求項７に記載の組成物。
【請求項９】
キレート剤または錯形成剤がアミノカルボン酸およびホスホン酸からなる群から選択される、請求項７に記載の組成物。
【請求項１０】
キレート剤または錯形成剤が、（エチレンジニトリロ）テトラ酢酸、ジエチレントリアミンペンタ酢酸、トリエチレンテトラミンヘキサ酢酸、１,３−ジアミノ−２−ヒドロキシプロパン−Ｎ,Ｎ,Ｎ',Ｎ'−テトラ酢酸、Ｎ,Ｎ,Ｎ',Ｎ'−エチレンジアミンテトラ（メチレンホスホン酸）、シス−（１,２−シクロヘキシレンジニトリロ）テトラ酢酸、１,５,９−トリアザシクロドデカン−Ｎ,Ｎ',Ｎ''−トリス（メチレンホスホン酸）（ＤＯＴＲＰ）、１,４,７,１０−テトラアザシクロドデカン−Ｎ,Ｎ',Ｎ'',Ｎ'''−テトラキス（メチレンホスホン酸）（ＤＯＴＰ）、ニトリロトリス（メチレン）トリホスホン酸、ジエチレントリアミンペンタ（メチレンホスホン酸）、アミノトリ（メチレンホスホン酸）、１−ヒドロキシエチレン−１,１−ジホスホン酸、ビス（ヘキサメチレン）トリアミンホスホン酸、１,４,７−トリアザシクロノナン−Ｎ,Ｎ',Ｎ''−トリス（メチレンホスホン酸）（ＮＯＴＰ）、エチレンジアミンテトラ（メチレンホスホン酸）、２−ホスホノブタン−１,２,４−トリカルボン酸およびトランス−（１,２−シクロヘキシレンジニトリロ）テトラ酢酸からなる群から選択される、請求項７に記載の組成物。
【請求項１１】
１種またはそれ以上の水溶性有機共溶媒をさらに含む、請求項１に記載の組成物。
【請求項１２】
水溶性有機共溶媒の濃度が重量で約０.１％ないし約３０％である、請求項１１に記載の組成物。
【請求項１３】
該水溶性有機共溶媒が１−ヒドロキシアルキル−２−ピロリジノン、アルコールおよびポリヒドロキシ化合物からなる群から選択される、請求項１１に記載の組成物。
【請求項１４】
該水溶性有機共溶媒がグリセロールである、請求項１１に記載の組成物。
【請求項１５】
１種またはそれ以上の水溶性界面活性剤をさらに含有する、請求項１に記載の組成物。
【請求項１６】
水溶性界面活性剤の濃度が重量で約０.０１％ないし約１％である、請求項１５に記載の組成物。
【請求項１７】
塩基が水酸化物および有機アミンからなる群から選択される、請求項１に記載の組成物。
【請求項１８】
塩基が水酸化第４級アンモニウム、水酸化アンモニウムおよび有機アミンからなる群から選択される、請求項１７に記載の組成物。
【請求項１９】
塩基が、コリン、水酸化テトラブチルアンモニウム、水酸化テトラメチルアンモニウム、水酸化モノメチルトリエタノールアンモニウム、水酸化モノメチルトリエチルアンモニウム、水酸化テトラエチルアンモニウム、水酸化テトラプロピルアンモニウム、水酸化テトラエタノールアンモニウム、２−メチル−１,５−ペンタンジアミン、１,２−エタンジアミン、１,３−プロパンジアミン、１,４−ブタンジアミン、１,５−ペンタンジアミン、１,６−ヘキサンジアミン、１,７−ヘプタンジアミン、１,８−オクタンジアミン、１,９−ノナンジアミン、１,１０−デカンジアミン、１,１１−ウンデカンジアミン、１,１２−ドデカンジアミンおよび１,３−ジアミノペンタンからなる群から選択される、請求項１に記載の組成物。
【請求項２０】
水溶性金属イオンフリー珪酸塩が、珪酸アンモニウムおよび珪酸第４級アンモニウムからなる群から選択される、請求項１に記載の組成物。
【請求項２１】
水溶性金属イオンフリー珪酸塩が、珪酸テトラメチルアンモニウムである、請求項１に記載の組成物。
【請求項２２】
重量で約０.１％−２５％の水酸化テトラメチルアンモニウム、および重量で約０.０１％−１％の珪酸テトラメチルアンモニウムを含有する、請求項１に記載の組成物。
【請求項２３】
重量で約０.０１％−１％のトランス−（１,２−シクロヘキシレンジニトリロ)テトラ酢酸をさらに含有する、請求項２２に記載の組成物。
【請求項２４】
液浴安定化剤が組成物の重量で約０.１％ないし約５０％の量で組成物中に存在する、請求項１に記載の組成物。
【請求項２５】
基板表面を有する半導体ウェーハー基板を、
（ａ）１０またはそれ以上の組成物のｐＨをもたらすのに十分な量の１種またはそれ以上の金属イオンフリー塩基；
（ｂ）１０ないし１３の範囲に少なくとも１つのｐＫａを有する少なくとも１種の化合物を含む、液浴安定化に有効な量の少なくとも１種の液浴安定化剤であって、下記の化合物から成る群から選択される該液浴安定化剤：
アセトン・オキシム、サリチル酸、５−スルホサリチル酸、リン酸、２−ヒドロキシピリジン、４−ヒドロキシピリジン、レゾルシノール、２−メチルレゾルシノール、サリチルアルドキシム、２−メチル−１,５−ペンタンジアミン、１,２−エタンジアミン、１,３−プロパンジアミン、１,４−ブタンジアミン、１,５−ペンタンジアミン、１,６−ヘキサンジアミン、１,７−ヘプタンジアミン、１,８−オクタンジアミン、１,９−ノナンジアミン、１,１０−デカンジアミン、１,１１−ウンデカンジアミン、１,１２−ドデカンジアミン、１,３−ジアミノペンタン、オルシノール、ゲルマン酸水素、アデノシン、シトシン、アルギニン、ベンジル−α−ジオキシム、ベンズイミダゾール、ベンゾイルヒドラジン、ベンゾイルピルビン酸、ベルベリン、ビグアニド、２−ブチル−１−メチル−２−ピロリン、カルマガイト、クロムアズロールＳ、クロムダークブルー、クメンヒドロペルオキシド、１,２−シクロヘキシレンジニトリロ酢酸、シチジン、ジエチルビグアニド、ジグアニド、２,４−ジヒドロキシ−１−フェニルアゾベンゼン、２,６−ジヒドロキシプリン、ジメチルビグアニド、エチルビグアニド、エチレンビグアニド、エチルメチルケトオキシム、１−エチル−２−メチル−２−ピロリン、４−ホルミル−３−メトキシピリジン、グアニン、グアノシン、２−ヒドロキシベンズアルデヒドオキシム、Ｎ−（ヒドロキシエチル）ビグアニド、２−ヒドロキシキノリン、ヒポキサンチン、イノシン、５−ヨードヒスタミン、２,２'−メチレンビス（４−クロロフェノール）、２−メチル−８−ヒドロキシキノリン、４−メチル−８−ヒドロキシキノリン、１−メチルキサンチン、フェニルアラニルアルギニン、珪酸、スパルテイン、トリン、ｔｏｌｕヒドロキノン、チロシルアルギニン、キサントシン、アセトアミジン、トリフルオロエタノール、トリクロロエタノール、ピリジン−４−アルデヒド、ヒポキサンチン、尿酸、ピロリジン、ジエチルアミン、ピペリジン、３−アミノ−３−メチルペンタン、ジイソプロピルアミン、サッカリン、２,２,４−トリメチルピペリジン、ジブチルアミン、Ｌ−３,４−ジヒドロキシフェニルアラニン、２,２,６,６−テトラメチルピペリジン、５−ヒドロキシトリプタミン、ブチルシクロヘキシルアミン、２−フェニルベンズイミダゾール、２−メチル−２−ブタンチオール、２−メチル−２−プロパンチオール、ジヘキシルアミン、メトキシピリジン、１,４−ジヒドロキシ−２,３,５,６−テトラメチルベンゼン、グルタルイミド、マラノニトリル、ベンズアミジン、４−ヒドロキシキノリン、４,４,９,９−テトラメチル−５,８−ジアゾドデカン−２,１１−ジアミン、１,６−ヘキサンジアミン、１,７−ヘプタンジアミン、１,８−オクタンジアミン、１,９−ノナンジアミン１,１０−デカンジアミン、１,１２−ドデカンジアミン、次亜硝酸水素、ヒドロキシルアミン−Ｎ,Ｎ−ジスルホン酸、（１,２−シクロヘキシレンジニトリロ）テトラ酢酸、ジエチレントリアミンペンタ（メチレンホスホン酸）、リジン、チロシン、３−アミノ−Ｎ,Ｎ−ビス（２−アミノエチル）プロピルアミン、トリス（２−アミノエチル）アミン、３−（シクロヘキシルアミノ）−１−プロパンスルホン酸、メチル���ミン、ジメチルアミン、エチルアミン、システアミン、１,２−エタンジアミン、α−アラニン、β−アラニン、アゼチジン、メチルグリシン、システイン、プロピルアミン、１,３−プロパンジアミン、４−アミノ酪酸、２−メチルアラニン、ホモシステイン、２,４−ジアミノ酪酸、ブチルアミン、１,４−ブタンジアミン、２,３−ブタンジアミン、１,２−ジメチルアミノエタン、プロリン、Ｎ−メチルピロリジン、５−アミノペンタン酸、Ｎ−プロピルグリシン、オルニチン、１−アミノ−２,２−ジメチルプロパン、ジエチルメチルアミン、３−メチル−１−ブタンアミン、２−メチル−２−ブタンアミン、３−ペンタンアミン、ペンチルアミン、１,５−ペンタンジアミン、２−ピリジンカルボキシアルデヒドオキシム、ヒドロキノン、ピペコリン酸、シクロヘキシルアミン、１,２−ジメチルピロリジン、１−メチルピペリジン、６−アミノヘキサン酸、ヘキシルアミン、トリエチルアミン、クレゾール、２−ジメチルアミノプリン、１,２−ジメチルピペリジン、１−エチルピペリジン、２−ヘプタンアミン、ヘプチルアミン、チラミン、ドーパミン、Ｎ−メチル−２−ヘプタンアミン、オクチルアミン、１−ブチルピペリジン、ノニルアミン、トリプタミン、ｄ−エフェドリン、ボルニルアミン、ネオボルニルアミン、デシルアミン、ウンデシルアミン、ドデシルアミン、トリデシルアミン、テトラデシルアミン、Ｌ−チロキシン、ペンタデシルアミン、ヘキサデシルアミン、オクタデシルアミン、４−アミノ酪酸、２−アミノ−２−メチルプロピオン酸、３−アミノプロピオン酸、エチレンジアミンテトラ酢酸（ＥＤＴＡ）、Ｎ,Ｎ'−ジメチルエチレンアミン−Ｎ,Ｎ'−ジ酢酸、メチルアミノジ酢酸、２−メチル−２−プロピルアミン、ニトリロトリ酢酸、１,２,４−トリアゾール、クロラール、エチルアセトアセテート、フェノール、β−フェニルエチルホウ酸、ニトロメタン、チオグリコール酸、エチルメルカプタン、シアナミド、ドコシルアミン、ｔｅｒｔ−ブチルアミン、トリメチルアミン、２−メルカプトエチルアミン、５−アミノ吉草酸、４−アミノフェノール、次亜ヨウ素酸水素、アミノプロピルモルホリン、エタンチオール、炭酸、テトラメチルアンモニウム炭酸塩、アンモニウム二炭酸塩、アンモニウム炭酸塩、コリン二炭酸塩、二酸化炭素＋水、スレオニン、チオリン酸水素、サルコシン、４−メトキシフェノール、４−エトキシフェノール、４−プロポキシフェノール、４−ブトキシフェノール、４−ペントキシフェノール、５−ヒドロキシメチルシトシン、オキサロ酢酸、クメンヒドロペルオキシド、ジグアニジン、硫化水素およびペルオキソリン酸水素；および
（ｃ）水；
を含む水性アルカリ性組成物と、該基板表面から不必要な汚染物および残渣を洗浄するのに十分な時間および温度で接触させることを含む、アルミニウム、銅またはそれらの合金の存在を有する半導体ウェーハー基板の洗浄方法であって、但し、半導体ウェーハー基板がアルミニウムまたはアルミニウム合金の存在を有するときは、組成物は組成物の重量で約０．０１％ないし約５％の水溶性金属イオンフリー珪酸塩も含有する、洗浄方法。
【請求項２６】
半導体ウェーハー基板を組成物と約１分間ないし約３０分間接触させる、請求項２５に記載の方法。
【請求項２７】
半導体ウェーハー基板を組成物と約１０℃ないし約８５℃の温度で接触させる、請求項２５に記載の方法。
【請求項２８】
すすぎおよび乾燥の工程をさらに含む、請求項２５に記載の方法。
【請求項２９】
組成物が約１０ないし約１３のｐＨをもたらすのに十分な量の金属イオンフリー塩基を含有する、請求項２５に記載の方法。
【請求項３０】
少なくとも１種の液浴安定化剤が、１１ないし１２.５の範囲に少なくとも１つのｐＫａを有する少なくとも１種の化合物を含む、請求項２５に記載の方法。
【請求項３１】
少なくとも１種の液浴安定化剤が、アセトン・オキシム、サリチル酸、５−スルホサリチル酸、リン酸、２−ヒドロキシピリジン、４−ヒドロキシピリジン、レゾルシノール、２−メチルレゾルシノール、サリチルアルドキシム、２−メチル−１,５−ペンタンジアミン、１,２−エタンジアミン、１,３−プロパンジアミン、１,４−ブタンジアミン、１,６−ヘキサンジアミン、１,８−オクタンジアミン、１,１２−ドデカンジアミン、１,３−ジアミノペンタンおよびオルシノールからなる群から選択される、請求項２５に記載の方法。
【請求項３２】
少なくとも１種の液浴安定化剤が、重量で０.１％ないし５０％の濃度で組成物中に存在する、請求項２５に記載の方法。
【請求項３３】
少なくとも１種の液浴安定化剤が、２−ヒドロキシピリジン、４−ヒドロキシピリジン、レゾルシノールおよび２−メチルレゾルシノールからなる群から選択される、請求項２５に記載の方法。
【請求項３４】
組成物が、１種またはそれ以上のキレート剤または錯形成剤をさらに含有し、キレート剤または錯形成剤の濃度が重量で約０.０１％ないし約１０％である、請求項２５に記載の方法。
【請求項３５】
キレート剤または錯形成剤が（１,２−シクロヘキシレンジニトリロ）テトラ酢酸（ＣｙＤＴＡ）およびホスホン酸からなる群から選択される、請求項３４に記載の方法。
【請求項３６】
キレート剤または錯形成剤がアミノカルボン酸およびホスホン酸からなる群から選択される、請求項３４に記載の方法。
【請求項３７】
キレート剤が、（エチレンジニトリロ）テトラ酢酸、ジエチレントリアミンペンタ酢酸、トリエチレンテトラミンヘキサ酢酸、１,３−ジアミノ−２−ヒドロキシプロパン−Ｎ,Ｎ,Ｎ',Ｎ'−テトラ酢酸、Ｎ,Ｎ,Ｎ',Ｎ'−エチレンジアミンテトラ（メチレンホスホン酸）、シス−（１,２−シクロヘキシレンジニトリロ）テトラ酢酸、１,５,９−トリアザシクロドデカン−Ｎ,Ｎ',Ｎ''−トリス（メチレンホスホン酸）（ＤＯＴＲＰ）、１,４,７,１０−テトラアザシクロドデカン−Ｎ,Ｎ',Ｎ'',Ｎ'''−テトラキス（メチレンホスホン酸）（ＤＯＴＰ）、ニトリロトリス（メチレン）トリホスホン酸、ジエチレントリアミンペンタ（メチレンホスホン酸）、アミノトリ（メチレンホスホン酸）、１−ヒドロキシエチレン−１,１−ジホスホン酸、ビス（ヘキサメチレン）トリアミンホスホン酸、１,４,７−トリアザシクロノナン−Ｎ,Ｎ',Ｎ''−トリス（メチレンホスホン酸）（ＮＯＴＰ）、エチレンジアミンテトラ（メチレンホスホン酸）、２−ホスホノブタン−１,２,４−トリカルボン酸およびトランス−（１,２−シクロヘキシレンジニトリロ）テトラ酢酸からなる群から選択される、請求項３４に記載の方法。
【請求項３８】
組成物が、組成物中に１種またはそれ以上の水溶性有機共溶媒をさらに含有する、請求項２５に記載の方法。
【請求項３９】
水溶性有機共溶媒の濃度が重量で約０.１％ないし約３０％である、請求項３８に記載の方法。
【請求項４０】
該水溶性有機共溶媒が１−ヒドロキシアルキル−２−ピロリジノン、アルコールおよびポリヒドロキシ化合物からなる群から選択される、請求項３８に記載の方法。
【請求項４１】
該水溶性有機共溶媒がグリセロールである、請求項３８に記載の方法。
【請求項４２】
組成物が１種またはそれ以上の水溶性界面活性剤を組成物中にさらに含有する、請求項２５に記載の方法。
【請求項４３】
さらに水溶性界面活性剤の濃度が重量で約０.０１％ないし約１％である、請求項４２に記載の方法。
【請求項４４】
組成物中の塩基が水酸化物および有機アミンからなる群から選択される、請求項２５に記載の方法。
【請求項４５】
組成物中の塩基が、水酸化第４級アンモニウム、水酸化アンモニウムおよび有機アミンからなる群から選択される、請求項４４に記載の方法。
【請求項４６】
組成物中の塩基が、コリン、水酸化テトラブチルアンモニウム、水酸化テトラメチルアンモニウム、水酸化モノメチルトリエタノールアンモニウム、水酸化モノメチルトリエチルアンモニウム、水酸化テトラエチルアンモニウム、水酸化テトラプロピルアンモニウム、水酸化テトラエタノールアンモニウム、２−メチル−１,５−ペンタンジアミン、１,２−エタンジアミン、１,３−プロパンジアミン、１,４−ブタンジアミン、１,５−ペンタンジアミン、１,６−ヘキサンジアミン、１,７−ヘプタンジアミン、１,８−オクタンジアミン、１,９−ノナンジアミン、１,１０−デカンジアミン、１,１１−ウンデカンジアミン、１,１２−ドデカンジアミンおよび１,３−ジアミノペンタンからなる群から選択される、請求項２５に記載の方法。
【請求項４７】
組成物中の水溶性金属イオンフリー珪酸塩が、珪酸アンモニウムおよび珪酸第４級アンモニウムからなる群から選択される、請求項２５に記載の方法。
【請求項４８】
組成物中の水溶性金属イオンフリー珪酸塩が、珪酸テトラメチルアンモニウムである、請求項２５に記載の方法。
【請求項４９】
組成物が、重量で約０.１％−２５％の水酸化テトラメチルアンモニウム、および重量で約０.０１％−１％の珪酸テトラメチルアンモニウムを含有する、請求項２５に記載の方法。
【請求項５０】
組成物が、（１,２−シクロヘキシレンジニトリロ）テトラ酢酸またはホスホン酸からなる群から選択される、重量で０.０１％−１％のキレート剤または錯形成剤をさらに含有する、請求項４９に記載の方法。
【請求項５１】
組成物中に存在する１種またはそれ以上の液浴安定化剤が組成物の重量で約０.１％ないし約５０％の量で存在する、請求項２５に記載の方法。
【請求項５２】
集積回路基板のストリッピングまたは洗浄用の水性アルカリ性組成物の液浴寿命を延長する方法であって、該組成物が、
（ａ）約１０またはそれ以上の組成物のｐＨをもたらすのに十分な量の、１種またはそれ以上の金属イオンフリー塩基
（ｂ）１０ないし１３の範囲に少なくとも１つのｐＫａを有する少なくとも１種の化合物を含む、液浴安定化に有効な量の少なくとも１種の液浴安定化剤であって、下記の化合物から成る群から選択される該液浴安定化剤：
アセトン・オキシム、サリチル酸、５−スルホサリチル酸、リン酸、２−ヒドロキシピリジン、４−ヒドロキシピリジン、レゾルシノール、２−メチルレゾルシノール、サリチルアルドキシム、２−メチル−１,５−ペンタンジアミン、１,２−エタンジアミン、１,３−プロパンジアミン、１,４−ブタンジアミン、１,５−ペンタンジアミン、１,６−ヘキサンジアミン、１,７−ヘプタンジアミン、１,８−オクタンジアミン、１,９−ノナンジアミン、１,１０−デカンジアミン、１,１１−ウンデカンジアミン、１,１２−ドデカンジアミン、１,３−ジアミノペンタン、オルシノール、ゲルマン酸水素、アデノシン、シトシン、アルギニン、ベンジル−α−ジオキシム、ベンズイミダゾール、ベンゾイルヒドラジン、ベンゾイルピルビン酸、ベルベリン、ビグアニド、２−ブチル−１−メチル−２−ピロリン、カルマガイト、クロムアズロールＳ、クロムダークブルー、クメンヒドロペルオキシド、１,２−シクロヘキシレンジニトリロ酢酸、シチジン、ジエチルビグアニド、ジグアニド、２,４−ジヒドロキシ−１−フェニルアゾベンゼン、２,６−ジヒドロキシプリン、ジメチルビグアニド、エチルビグアニド、エチレンビグアニド、エチルメチルケトオキシム、１−エチル−２−メチル−２−ピロリン、４−ホルミル−３−メトキシピリジン、グアニン、グアノシン、２−ヒドロキシベンズアルデヒドオキシム、Ｎ−（ヒドロキシエチル）ビグアニド、２−ヒドロキシキノリン、ヒポキサンチン、イノシン、５−ヨードヒスタミン、２,２'−メチレンビス（４−クロロフェノール）、２−メチル−８−ヒドロキシキノリン、４−メチル−８−ヒドロキシキノリン、１−メチルキサンチン、フェニルアラニルアルギニン、珪酸、スパルテイン、トリン、ｔｏｌｕヒドロキノン、チロシルアルギニン、キサントシン、アセトアミジン、トリフルオロエタノール、トリクロロエタノール、ピリジン−４−アルデヒド、ヒポキサンチン、尿酸、ピロリジン、ジエチルアミン、ピペリジン、３−アミノ−３−メチルペンタン、ジイソプロピルアミン、サッカリン、２,２,４−トリメチルピペリジン、ジブチルアミン、Ｌ−３,４−ジヒドロキシフェニルアラニン、２,２,６,６−テトラメチルピペリジン、５−ヒドロキシトリプタミン、ブチルシクロヘキシルアミン、２−フェニルベンズイミダゾール、２−メチル−２−ブタンチオール、２−メチル−２−プロパンチオール、ジヘキシルアミン、メトキシピリジン、１,４−ジヒドロキシ−２,３,５,６−テトラメチルベンゼン、グルタルイミド、マラノニトリル、ベンズアミジン、４−ヒドロキシキノリン、４,４,９,９−テトラメチル−５,８−ジアゾドデカン−２,１１−ジアミン、１,６−ヘキサンジアミン、１,７−ヘプタンジアミン、１,８−オクタンジアミン、１,９−ノナンジアミン１,１０−デカンジアミン、１,１２−ドデカンジアミン、次亜硝酸水素、ヒドロキシルアミン−Ｎ,Ｎ−ジスルホン酸、（１,２−シクロヘキシレンジニトリロ）テトラ酢酸、ジエチレントリアミンペンタ（メチレンホスホン酸）、リジン、チロシン、３−アミノ−Ｎ,Ｎ−ビス（２−アミノエチル）プロピルアミン、トリス（２−アミノエチル）アミン、３−（シクロヘキシルアミノ）−１−プロパンスルホン酸、メチル���ミン、ジメチルアミン、エチルアミン、システアミン、１,２−エタンジアミン、α−アラニン、β−アラニン、アゼチジン、メチルグリシン、システイン、プロピルアミン、１,３−プロパンジアミン、４−アミノ酪酸、２−メチルアラニン、ホモシステイン、２,４−ジアミノ酪酸、ブチルアミン、１,４−ブタンジアミン、２,３−ブタンジアミン、１,２−ジメチルアミノエタン、プロリン、Ｎ−メチルピロリジン、５−アミノペンタン酸、Ｎ−プロピルグリシン、オルニチン、１−アミノ−２,２−ジメチルプロパン、ジエチルメチルアミン、３−メチル−１−ブタンアミン、２−メチル−２−ブタンアミン、３−ペンタンアミン、ペンチルアミン、１,５−ペンタンジアミン、２−ピリジンカルボキシアルデヒドオキシム、ヒドロキノン、ピペコリン酸、シクロヘキシルアミン、１,２−ジメチルピロリジン、１−メチルピペリジン、６−アミノヘキサン酸、ヘキシルアミン、トリエチルアミン、クレゾール、２−ジメチルアミノプリン、１,２−ジメチルピペリジン、１−エチルピペリジン、２−ヘプタンアミン、ヘプチルアミン、チラミン、ドーパミン、Ｎ−メチル−２−ヘプタンアミン、オクチルアミン、１−ブチルピペリジン、ノニルアミン、トリプタミン、ｄ−エフェドリン、ボルニルアミン、ネオボルニルアミン、デシルアミン、ウンデシルアミン、ドデシルアミン、トリデシルアミン、テトラデシルアミン、Ｌ−チロキシン、ペンタデシルアミン、ヘキサデシルアミン、オクタデシルアミン、４−アミノ酪酸、２−アミノ−２−メチルプロピオン酸、３−アミノプロピオン酸、エチレンジアミンテトラ酢酸（ＥＤＴＡ）、Ｎ,Ｎ'−ジメチルエチレンアミン−Ｎ,Ｎ'−ジ酢酸、メチルアミノジ酢酸、２−メチル−２−プロピルアミン、ニトリロトリ酢酸、１,２,４−トリアゾール、クロラール、エチルアセトアセテート、フェノール、β−フェニルエチルホウ酸、ニトロメタン、チオグリコール酸、エチルメルカプタン、シアナミド、ドコシルアミン、ｔｅｒｔ−ブチルアミン、トリメチルアミン、２−メルカプトエチルアミン、５−アミノ吉草酸、４−アミノフェノール、次亜ヨウ素酸水素、アミノプロピルモルホリン、エタンチオール、炭酸、テトラメチルアンモニウム炭酸塩、アンモニウム二炭酸塩、アンモニウム炭酸塩、コリン二炭酸塩、二酸化炭素＋水、スレオニン、チオリン酸水素、サルコシン、４−メトキシフェノール、４−エトキシフェノール、４−プロポキシフェノール、４−ブトキシフェノール、４−ペントキシフェノール、５−ヒドロキシメチルシトシン、オキサロ酢酸、クメンヒドロペルオキシド、ジグアニジン、硫化水素およびペルオキソリン酸水素；
（ｃ）水；および
（ｄ）組成物の重量で約０.０１％ないし約５％の水溶性金属イオンフリー珪酸塩、
を含み、該方法が、１０ないし１３の範囲に少なくとも１つのｐＫａを有する少なくとも１種の化合物を含む、液浴安定化に有効な量の少なくとも１種の液浴安定化剤を該組成物に添加することを含むものである、方法。
【請求項５３】
該少なくとも１種の液浴安定化剤が、１１ないし１２.５の範囲に少なくとも１つのｐＫａを有する化合物を含む、請求項５２に記載の方法。
【請求項５４】
該少なくとも１種の液浴安定化剤が、アセトン・オキシム、サリチル酸、５−スルホサリチル酸、リン酸、２−ヒドロキシピリジン、４−ヒドロキシピリジン、レゾルシノール、２−メチルレゾルシノール、サリチルアルドキシム、２−メチル−１,５−ペンタンジアミン、１,２−エタンジアミン、１,３−プロパンジアミン、１,４−ブタンジアミン、１,６−ヘキサンジアミン、１,８−オクタンジアミン、１,１２−ドデカンジアミン、１,３−ジアミノペンタンおよびオルシノールからなる群から選択される、請求項５２に記載の方法。
【請求項５５】
該少なくとも１種の液浴安定化剤が、組成物の重量で０.１％ないし５０％の濃度で添加される、請求項５１に記載の方法。
【請求項５６】
該少なくとも１種の液浴安定化剤が、２−ヒドロキシピリジン、４−ヒドロキシピリジン、レゾルシノールおよび２−メチルレゾルシノールからなる群から選択される、請求項５１に記載の方法。
【請求項５７】
該少なくとも１種の液浴安定化剤が、組成物の重量で０.１％ないし３５％の濃度で添加される、請求項５５に記載の方法。
【発明の詳細な説明】
【０００１】
発明の背景
発明の分野
【０００２】
本発明は、半導体ウェーハー基板を洗浄するための、マイクロエレクトロニクス産業において有用な組成物に関する。特に、本発明は、集積回路を損なわずに金属または有機汚染物を除去することにより、金属配線およびバイアスを有するウェーハーを洗浄するために使用される液浴安定化物質（bath stabilizing agent）を含有するアルカリ性ストリッピング組成物または洗浄組成物に関する。
【０００３】
先行技術の説明
マイクロエレクトロニクス成形加工品の集積部品は、マスクまたはレチクルから所望の回路層へ像を転写するフォトレジストの用途がある。所望の画像転写がなされた後、エッチング法を使用して所望の構造を形成させる。このようにして形成される最も一般的な構造が金属配線やバイアスである。
【０００４】
この金属配線を使用して、同じ成形層にある集積回路の様々な部分間に電気的連絡を形成する。バイアスとは誘電層までエッチングされ、後に伝導性金属で満たされる孔である。これらは集積回路の異なる垂直層間の電気的連絡を形成するのに使用される。金属配線およびバイアスを形成するのに使用される方法では、一般にハロゲン含有ガスが使用される。
【０００５】
エッチング工程が完了した後、フォトレジスト塊は化学ストリッパー溶液または酸素プラズマ灰化法のいずれかにより除去され得る。問題はこれらのエッチング工程が通常の化学ストリッパー溶液によっては除かれない極めて不溶な金属含有残渣を生じるということである。また、灰化法の際、金属含有残渣は酸化され、特にアルミニウムベースの集積回路の場合にはいっそう除去が困難になる。"Managing Etch and Implant Residues," Semiconductor Internatonal, August 1997, pages 56-63 参照。
【０００６】
かかるエッチング法の一例として、集積回路上への金属配線の型押しがある。この方法では、金属フィルムにフォトレジスト被覆を施した後、マスクまたはレチクルを介して描画し、フォトレジスト被覆中のパターンを選択的に露光する。この被覆を現像し、使用されるフォトレジストの色調に応じて露光または非露光フォトレジストのいずれかを除去し、金属パターン上にフォトレジストを形成させる。残ったフォトレジストは通常高温で再び硬化させて溶媒を除去し、さらに場合によりポリマーマトリックスを架橋する。次いで実際の金属エッチング工程を行う。このエッチング工程は気体プラズマの作用を介してフォトレジストで被覆されていない金属を除去するものである。かかる金属の除去により、フォトレジスト層から金属層へパターンが転写される。次いで、残ったフォトレジストを有機ストリッパー溶液または酸素プラズマ灰化法で除去（「ストリップ」）する。この灰化法の後、液状有機ストリッパー溶液を用いるすすぎ工程がしばしば行われる。しかしながら、現在利用可能なストリッパー溶液、通常アルカリ性ストリッパー溶液は、集積回路に不溶性の金属酸化物およびその他の金属含有残渣を残す。
【０００７】
かかるエッチング法のもう１つの例としては、集積回路へのバイアス（内部連絡孔）の型押しがある。この方法では、誘電フィルムにフォトレジスト被覆を施した後、マスクまたはレチクルを介して描画し、フォトレジスト被覆中のパターンを選択的に露光する。この被覆を現像し、使用されるフォトレジストの色調に応じて露光または非露光フォトレジストのいずれかを除去し、金属パターン上にフォトレジストを形成させる。残ったフォトレジストは通常高温で再び硬化させて溶媒を除去し、さらに所望によりポリマーマトリックスを架橋する。次いで実際の誘電体エッチング工程を行う。このエッチング工程は気体プラズマの作用を介してフォトレジストで被覆されていない誘電体を除去するものである。かかる誘電体の除去により、フォトレジスト層から誘電層へパターンが転写される。次いで、残ったフォトレジストを有機ストリッパー溶液または酸素プラズマ灰化法で除去（「ストリップ」）する。典型的には誘電体は下層にある金属層が露出する点までエッチングを受ける。チタンまたは窒化チタン抗反射または拡散遮断層は典型的には金属／誘電体境界に存在する。この境界層は通常エッチングを受けて下層にある金属を露出させる。チタンまたは窒化チタン層をエッチングする作用はチタンをバイアスの内部に形成されるエッチング残渣に組込むことを見出した。酸素プラズマ灰化はこれらのバイアス残渣を酸化してそれらの除去をより困難にする。
【０００８】
金属フィルムを含有するマイクロ回路へアルカリ性ストリッパーを使用すると、特にアルミニウム、またはアルミニウムまたはチタンにような活性金属と銅もしくはタングステンのようなより高い電気陽性金属との組合せ、すなわち合金を含有する金属フィルムとともに使用する場合には、必ずしも良質の回路が得られるとは限らない。少なくともいく分かは金属とアルカリ性ストリッパーとの反応により、腐食ホイスカー、点食、金属配線のノッチングといった種々のタイプの金属腐食が認められている。さらに、Lee et al., Proc. Interface '89, pp. 137-149 により、ウェーハーから有機ストリッパーを除去するのに必要とされるすすぎ工程までに極めてわずかな腐食作用が起こることが示されている。この腐食は、明らかに金属とすすぎ中に存在する強アルカリ性水性溶液との接触の結果である。アルミニウム金属はかかる条件下で急速に腐食することが知られている（Ambat et al., Corrosion Science, Vol. 33(5), p. 684. 1992）。
【０００９】
このような腐食の問題を避けるために用いられている先行法は、イソプロピルアルコールのような非アルカリ性有機溶媒による中間すすぎ工程を使用するものであった。しかしながら、かかる方法は費用が高く、安全上、化学衛生上、また環境上望ましくない。
【００１０】
先行技術では、エッチング工程後にフォトレジスト塊を除去するために用いられるいくつかの有機ストリッパーが開示されている。米国特許第４,７６５,８４４号、第５,１０２,７７７号、および第５,３０８,７４５号では、種々の組合せの有機溶媒を含むフォトレジストストリッパーが開示されている。しかしながら、これらのストリッパーは上記のように酸素プラズマで「灰化」したウェーハーにはあまり有効ではない。いくつかのフォトレジストストリッパーは、さらなる水とカテコールなどの有機腐食阻害剤を加えることによりこの問題に取り組もうとするものである。かかる組成物は米国特許第５,４８２,５６６号、第５,２７９,７７１号、第５,３８１,８０７号、第５,３３４,３３２号、第５,７０９,７５６号、第５,７０７,９４７号および第５,４１９,７７９号、ならびにＷＯ９８００２４４に開示されている。ある場合では、ヒドラジン誘導体であるヒドロキシルアミンが同様に添加される。ストリッピング組成物におけるカテコールまたはヒドロキシルアミンの使用には種々の環境上、安全上および衛生上の懸念が持ち上がる。
【００１１】
水酸化第４級アンモニウムおよび第４級アンモニウムの珪酸塩またはアルキル珪酸塩を含有する水性溶液は、ＪＰ１１２０５５２（１９８９年５月１２日公開）やＵＳ４,６２８,０２３などの開示において、ポジ色調フォトレジスト用のフォトレジスト現像剤として使用されてきた。ポジ色調フォトレジスト現像剤は、可溶化放射線源へ露光した後で、型押しされたフォトレジスト塊を除去するのに使用される。現像剤は、型押し転写用のエッチングに先立ち、金属残渣が生成する場である、露光された金属または誘電体基板に対して使用される。この開示において第４級アンモニウムの珪酸塩を使用する目的は、可溶性有機フォトレジスト塊を除去しながら金属基板の腐食を防止することであり、金属基板上に存在する金属に富むエッチング後の残渣を、腐食を起こさずに除去することではない。
【００１２】
ＵＳ６,０２０,２９２；ＵＳ５,８１７,６１０およびＥＰ８２９,７６８には、プラズマエッチング残渣を除去する際に用いるため、珪酸第４級アンモニウム、水酸化第４級アンモニウムおよび水の使用を開示している。ＵＳ５,７５９,９７３およびＥＰ８２８,１９７では、ストリッピングおよび洗浄組成物として用いるための珪酸第４級アンモニウム、アミン化合物、水および場合により有機極性溶媒の使用が開示されている。ＷＯ９９６０４４８には、腐食を起こさずに金属含有灰性残渣を効果的に除去する多数の珪酸含有組成物が開示されている。
【００１３】
フォトレジストストリッパーにおける水酸化第４級アンモニウムの使用は、ＵＳ４,７７６,８９２、ＵＳ５,５６３,１１９、ＪＰ０９３１９０９８Ａ２、ＥＰ５７８５７０Ａ２、ＷＯ９１１７４８４Ａ１およびＵＳ４,７７６,８９２に開示されている。また、種々の洗浄剤における金属封鎖のためのキレート剤および錯生成剤の使用も、ＷＯ９７０５２２８、ＵＳ５,４６６,３８９、ＵＳ５,４９８,２９３、ＥＰ８１２０１１、ＵＳ５,５６１,１０５、ＪＰ０６２１６０９８、ＪＰ０６４１７７３、ＪＰ０６２５０４００およびＧＢ１,５７３,２０６で報告されている。
【００１４】
型押し金属層の側壁に吸着される単層を形成する能力のある、界面活性剤を含有する水酸化アルキルアンモニウム溶液の使用は、マイクロエレクトロニクス装置の成形工程でエッチング後の残渣除去剤として使用するために、ＵＳ６,０５７,２４０に開示されている。
【００１５】
水酸化テトラメチルアンモニウムを含有するフォトレジスト現像剤は、ポストバイアスエッチングポリマー（post via etch polymer）の除去に有用であると、ＵＳ５,４１２,８６８、ＵＳ５,５９７,９８３およびＥＰ５４０２６１Ｂ１にも開示された。
【００１６】
ＵＳ５,４６６,３８９は、水酸化第４級アンモニウムおよび場合により金属キレート剤を含有し、約８ないし１０のｐＨ範囲で有用な、マイクロエレクトロニクス基板用の洗浄溶液を含有する水性アルカリを開示している。本発明では、所望の残渣除去の実行に、１０以上のｐＨが必要とされる。
【００１７】
ＵＳ５,４９８,２９３では、水酸化第４級アンモニウムおよび所望により珪素ウェーハーの洗浄に有用な金属キレート剤を含有する水性アルカリ性洗浄溶液を用いる方法が開示されている。この洗浄法の開示は、集積金属回路が存在する前の基板に対して処理するためのものであり、これを用いて、実質的に二酸化珪素を含まず、集積回路成形品に対してフォトレジストを使用する前に使用される。これに対し本発明は、フォトレジスト被覆され、エッチングされ、さらに酸素プラズマ灰化された既存の集積回路を持つウェーハーの洗浄に焦点を当てている。
【００１８】
ＷＯ９９６０４４８に開示された組成物は、典型的なエッチング法の後で残っている全ての有機汚染物および金属含有残渣を効果的に除去するが、これらの組成物は比較的短い液浴寿命のものである。それ故に、２４時間を超える非常に長い液浴寿命を有する同様の組成物に対する要望がある。
【００１９】
発明の概要
従って本発明の目的は、半導体ウェーハー基板を洗浄するためのマイクロエレクトロニクス産業で有用な組成物を提供することである。
【００２０】
本発明のもう１つの目的は、集積回路を損なわずに半導体ウェーハー基板から金属および有機汚染物を除去する組成物を提供することである。
【００２１】
本発明のもう１つの目的は、非常に長い有効液浴寿命を有する組成物を提供することである。
【００２２】
本発明のさらなる目的は、半導体ウェーハー基板の洗浄方法であって、集積回路を損なわずにかかる基板から金属および有機汚染物を除去し、しかも中間すすぎに起因する高価で有害な結果を避ける方法を提供することである。
【００２３】
これらの、またその他の目的は、１種またはそれ以上の金属イオンフリー塩基と少なくとも１種の液浴安定化剤を含有する、半導体ウェーハー基板をストリッピングまたは洗浄する新規の水性組成物を用いて達成される。組成物は、不必要な汚染物および／または残渣を基板表面から洗浄するに十分な時間および温度で半導体ウェーハー基板と接触させておく。
【００２４】
好ましくは、組成物はｐＨ約１０またはそれ以上とするに十分な量で水に溶解させた１種またはそれ以上の金属イオンフリー塩基と、１０ないし１３の範囲に少なくとも１つのｐＫａを持つ少なくとも１種の化合物を含む、少なくとも１種の液浴安定化剤の、液浴安定化に有効な量、即ち一般に約０.１重量％ないし約５０重量％、を含有する。
【００２５】
本発明の組成物には、いずれの好適な塩基を用いてもよい。好ましくは、塩基は、水酸化物および有機アミン類、最も好ましくは水酸化第４級アンモニウム、水酸化アンモニウムおよびジアミン類から選択される。
【００２６】
１０ないし１３の範囲に少なくとも１つのｐＫａを有する適する液浴安定化剤はいずれも、本発明の組成物で使用し得る。液浴安定化剤は、好ましくは１１ないし１２.５の範囲に少なくとも１つのｐＫａを有する化合物である。最も好ましいこれらの化合物は、アセトン・オキシム、過酸化水素、サリチル酸、５−スルホサリチル酸、リン酸、２−ヒドロキシピリジン、４−ヒドロキシピリジン、レゾルシノール、２−メチルレゾルシノール、サリチルアルドキシム、２−メチル−１,５−ペンタンジアミン、１,２−エタンジアミン、１,３−プロパンジアミン、１,４−ブタンジアミン、１,５−ペンタンジアミン、１,６−ヘキサンジアミン、１,７−ヘプタンジアミン、１,８−オクタンジアミン、１,９−ノナンジアミン、１,１０−デカンジアミン、１,１１−ウンデカンジアミン、１,１２−ドデカンジアミン、１,３−ジアミノペンタンおよびオルシノールである。
【００２７】
１１ないし１２.５の好ましい範囲にｐＫａを有する液浴安定化剤の他の例は、ゲルマン酸水素、アデノシン、シトシン、アルギニン、ベンジル−α−ジオキシム、ベンズイミダゾール、ベンゾイルヒドラジン、ベンゾイルピルビン酸、ベルベリン、ビグアニド、２−ブチル−１−メチル−２−ピロリン、カルマガイト（calmagite）、クロムアズロールＳ、クロムダークブルー（chrome dark blue）、クメンヒドロペルオキシド、１,２−シクロヘキシレンジニトリロ酢酸、シチジン、ジエチルビグアニド、ジグアニド、２,４−ジヒドロキシ−１−フェニルアゾベンゼン、２,６−ジヒドロキシプリン、ジメチルビグアニド、エチルビグアニド、エチレンビグアニド、エチルメチルケトオキシム、１−エチル−２−メチル−２−ピロリン、４−ホルミル−３−メトキシピリジン、グアニン、グアノシン、２−ヒドロキシベンズアルデヒドオキシム、Ｎ−（ヒドロキシエチル）ビグアニド、２−ヒドロキシキノリン、ヒポキサンチン、イノシン、５−ヨードヒスタミン、２,２'−メチレンビス（４−クロロフェノール）、２−メチル−８−ヒドロキシキノリン、４−メチル−８−ヒドロキシキノリン、１−メチルキサンチン、フェニルアラニルアルギニン、珪酸、スパルテイン、トリン（thorin）、ｔｏｌｕヒドロキノン、チロシルアルギニン、キサントシン、アセトアミジン、トリフルオロエタノール、トリクロロエタノール、ピリジン−４−アルデヒド、ヒポキサンチン、尿酸、ピロリジン、ジエチルアミン、ピペリジン、３−アミノ−３−メチルペンタン、ジイソプロピルアミン、サッカリン、２,２,４−トリメチルピペリジン、ジブチルアミン、Ｌ−３,４−ジヒドロキシフェニルアラニン、２,２,６,６−テトラメチルピペリジン、５−ヒドロキシトリプタミン、ブチルシクロヘキシルアミン、２−フェニルベンズイミダゾール、２−メチル−２−ブタンチオール、２−メチル−２−プロパンチオール、ジヘキシルアミン、メトキシピリジン、１,４−ジヒドロキシ−２,３,５,６−テトラメチルベンゼン、グルタルイミド、マラノニトリル（malanonitrile）、ベンズアミジン、４−ヒドロキシキノリン、４,４,９,９−テトラメチル−５,８−ジアゾドデカン−２,１１−ジアミン、１,６−ヘキサンジアミン、１,７−ヘプタンジアミン、１,８−オクタンジアミン、１,９−ノナンジアミン１,１０−デカンジアミン、１,１２−ドデカンジアミン、次亜硝酸水素、ヒドロキシルアミン−Ｎ,Ｎ−ジスルホン酸、（１,２−シクロヘキシレンジニトリロ）テトラ酢酸（ＣｙＤＴＡ）およびジエチレントリアミンペンタ（メチレンホスホン酸）（ＤＥＴＰＡ）である。
【００２８】
１０ないし１１の範囲に少なくとも１つのｐＫａを有する液浴安定化剤のさらなる例は、リジン、チロシン、３−アミノ−Ｎ,Ｎ−ビス（２−アミノエチル）プロピルアミン、トリス（２−アミノエチル）アミン、３−（シクロヘキシルアミノ）−１−プロパンスルホン酸、メチルアミン、ジメチルアミン、エチルアミン、システアミン、１,２−エタンジアミン、α−アラニン、β−アラニン、アゼチジン、メチルグリシン、システイン、プロピルアミン、１,３−プロパンジアミン、４−アミノ酪酸、２−メチルアラニン、ホモシステイン、２,４−ジアミノ酪酸、ブチルアミン、１,４−ブタンジアミン、２,３−ブタンジアミン、１,２−ジメチルアミノエタン、プロリン、Ｎ−メチルピロリジン、５−アミノペンタン酸、Ｎ−プロピルグリシン、オルニチン、１−アミノ−２,２−ジメチルプロパン、ジエチルメチルアミン、３−メチル−１−ブタンアミン、２−メチル−２−ブタンアミン、３−ペンタンアミン、ペンチルアミン、１,５−ペンタンジアミン、２−ピリジンカルボキシアルデヒドオキシム、ヒドロキノン、ピペコリン酸、シクロヘキシルアミン、１,２−ジメチルピロリジン、１−メチルピペリジン、６−アミノヘキサン酸、ヘキシルアミン、トリエチルアミン、クレゾール、２−ジメチルアミノプリン、１,２−ジメチルピペリジン、１−エチルピペリジン、２−ヘプタンアミン、ヘプチルアミン、チラミン、ドーパミン、Ｎ−メチル−２−ヘプタンアミン、オクチルアミン、１−ブチルピペリジン、ノニルアミン、トリプタミン、ｄ−エフェドリン、ボルニルアミン、ネオボルニルアミン、デシルアミン、ウンデシルアミン、ドデシルアミン、トリデシルアミン、テトラデシルアミン、Ｌ−チロキシン、ペンタデシルアミン、ヘキサデシルアミン、オクタデシルアミン、４−アミノ酪酸、２−アミノ−２−メチルプロピオン酸、３−アミノプロピオン酸、エチレンジアミンテトラ酢酸（ＥＤＴＡ）、Ｎ,Ｎ'−ジメチルエチレンアミン−Ｎ,Ｎ'−ジ酢酸、メチルアミノジ酢酸、２−メチル−２−プロピルアミン、ニトリロトリ酢酸、１,２,４−トリアゾール、クロラール、エチルアセトアセテート、フェノール、β−フェニルエチルホウ酸、ニトロメタン、チオグリコール酸、エチルメルカプタン、シアナミド、ドコシルアミン（docosylamine）、ｔｅｒｔ−ブチルアミン、トリメチルアミン、２−メルカプトエチルアミン、５−アミノ吉草酸、４−アミノフェノール、次亜ヨウ素酸水素、アミノプロピルモルホリン、エタンチオール、炭酸、テトラメチルアンモニウム炭酸塩、アンモニウム二炭酸塩、アンモニウム炭酸塩、コリン二炭酸塩、二酸化炭素＋水、スレオニン、チオリン酸水素、サルコシン、４−メトキシフェノール、４−エトキシフェノール、４−プロポキシフェノール、４−ブトキシフェノールおよび４−ペントキシフェノールである。
【００２９】
１２.５ないし１３の範囲に少なくとも１つのｐＫａを有する液浴安定化剤のさらなる例は、５−ヒドロキシメチルシトシン、オキサロ酢酸、クメンヒドロペルオキシド、ジグアニジン、硫化水素およびペルオキソリン酸水素である。
【００３０】
本発明の組成物は、珪酸塩、キレート剤、有機共溶媒および界面活性剤などの他の成分を含有し得る。キレート剤は、好ましくは重量で約２％までの量で存在し、有機共溶媒は、好ましくは重量で約３０％までの量で存在する。組成物は、集積回路を含有する基板を洗浄するのに使用でき、あるいは集積回路を含有しない基板を洗浄するのに使用できる。集積回路が存在するときは、組成物は、集積回路を損なうことなく汚染物を除去する。
【００３１】
本発明の半導体ウェーハー基板の洗浄方法では、本発明の組成物を、不必要な混入物および／または残渣を基板表面から洗浄するに十分な時間および温度で半導体ウェーハー基板と接触させておく必要がある。本方法は液浴および噴霧適用の双方を含む。典型的には基板を適当な時間および適当な温度で組成物に曝し、高純度脱イオン水ですすぎ、乾燥させる。
【００３２】
該組成物は、金属および有機汚染物を除去することによりウェーハー基板を洗浄する。重要なことに、この洗浄法は、ウェーハー基板上の集積回路を損なわず、かつ、先行方法では必要な中間すすぎ工程に伴う高価で有害な結果を避ける。
【００３３】
本発明のその他の目的、利点および新規な特徴は以下、発明の詳細な説明で明らかとなる。
【００３４】
発明の詳細な説明
本発明は、１種またはそれ以上の金属イオンフリー塩基と、１０−１３の範囲に少なくとも１つのｐＫａを有する化合物を含む１種またはそれ以上の液浴安定化剤とを含有する、半導体ウェーハー基板をストリッピングまたは洗浄する新しい水性組成物を提供する。好ましくは、本発明は、ｐＨ約１０またはそれ以上、好ましくはｐＨ約１１ないしｐＨ約１３の溶液とするに十分な量の１種またはそれ以上のアルカリ性金属イオンフリー塩基成分と、約０.１％ないし約５０％、好ましくは約０.１％ないし約３５％の重量濃度で、１０−１３、好ましくは１１−１２.５の範囲に少なくとも１つのｐＫａを有する化合物を含む１種またはそれ以上の液浴安定化剤を含む水性のアルカリ性ストリッピングまたは洗浄組成物を提供する。約３０％以上の総有機物を含有する配合剤においては、溶液のｐＨは脱イオン水に希釈した５重量％溶液についてとるべきである。
【００３５】
組成物はまた、水溶性金属イオンフリー珪酸塩を重量で約０.０１％ないし５％の濃度で、そしてキレート剤を重量で約０.０１ないし約１０％、通常は約０.０１％ないし約２％の濃度で含有してもよい。さらに場合による成分は、重量で約０.１％ないし約８０％、好ましくは約１％ないし約３０％の濃度の水溶性有機溶媒、および約０.０１％ないし約１％、好ましくは約０.０１％ないし約０.５％の水溶性界面活性剤である。
【００３６】
組成物は、塩基、液浴安定化剤、もしあれば場合による成分、および水、好ましくは高純度の脱イオン水を含有する水性溶液である。
【００３７】
本発明の組成物にはいずれの好適な塩基を使用してもよい。塩基は、好ましくは、水酸化テトラアルキルアンモニウム（アルキルまたはアルコキシ基には、通常１ないし４個の炭素原子のヒドロキシおよびアルコキシ含有アルキル基を含む）やジアミン類などの水酸化第４級アンモニウムである。これらのアルカリ性物質のうち最も好ましいのは、水酸化テトラメチルアンモニウムおよび水酸化トリメチル−２−ヒドロキシエチルアンモニウム（コリン）である。その他の使用可能な水酸化第４級アンモニウムの例としては、水酸化トリメチル−３−ヒドロキシルプロピルアンモニウム、水酸化トリメチル−３−ヒドロキシブチルアンモニウム、水酸化トリメチル−４−ヒドロキシブチルアンモニウム、水酸化トリエチル−２−ヒドロキシエチルアンモニウム、水酸化トリプロピル−２−ヒドロキシエチルアンモニウム、水酸化トリブチル−２−ヒドロキシエチルアンモニウム、水酸化ジメチルエチル−２−ヒドロキシエチルアンモニウム、水酸化ジメチルジ（２−ヒドロキシエチル）アンモニウム、水酸化モノメチルトリエタノールアンモニウム、水酸化テトラエチルアンモニウム、水酸化テトラプロピルアンモニウム、水酸化テトラブチルアンモニウム、水酸化テトラエタノールアンモニウム、水酸化モノメチルトリエチルアンモニウム、水酸化モノメチルトリプロピルアンモニウム、水酸化モノメチルトリブチルアンモニウム、水酸化モノエチルトリメチルアンモニウム、水酸化モノエチルトリブチルアンモニウム、水酸化ジメチルジエチルアンモニウム、水酸化ジメチルジブチルアンモニウムなど、およびそれらの混合物が挙げられる。
【００３８】
本発明で機能するであろうその他の塩基には、水酸化アンモニウム、有機アミン、特に２−アミノエタノール、１−アミノ−２−プロパノール、１−アミノ−３−プロパノール、２−（２−アミノエトキシ）エタノール、２−（２−アミノエチルアミノ）エタノール、２−（２−アミノエチルアミノ）エチルアミンなどのようなアルカノールアミン類、およびグアニジン、１,２−エタンジアミン、１,３−プロパンジアミン、１,４−ブタンジアミン、１,５−ペンタンジアミン、１,６−ヘキサンジアミン、１,７−ヘプタンジアミン、１,８−オクタンジアミン、１,９−ノナンジアミン、１,１０−デカンジアミン、１,１２−ドデカンジアミン、１,３−ペンタンジアミン、４−アミノメチル−１,８−オクタンジアミン、アミノエチルピペラジン、４−（３−アミノプロピル）モルホリン、１,２−ジアミノシクロヘキサン、トリス（２−アミノエチル）アミン、２−メチル−１,５−ペンタンジアミンおよびヒドロキシルアミンなどのその他の有機強塩基が含まれる。ナトリウムまたはカリウムなどの金属イオンを含有するアルカリ性溶液も機能し得るが、残留金属の夾雑が起こり得るので好ましくない。これらのさらなるアルカリ性成分、特に水酸化アンモニウムと上記の水酸化テトラアルキルアンモニウムとの混合物も有用である。
【００３９】
本発明の組成物では、１０−１３の範囲に少なくとも１つのｐＫａを有する化合物を含む、いずれの好適な液浴安定化剤を使用してもよい。液浴安定化剤は、好ましくは、１１ないし１２.５の範囲に少なくとも１つのｐＫａを有する化合物である。これらの化合物の中で最も好ましいものは、アセトン・オキシム、過酸化水素、サリチル酸、５−スルホサリチル酸、リン酸、２−ヒドロキシピリジン、４−ヒドロキシピリジン、レゾルシノール、２−メチルレゾルシノール、サリチルアルドキシム、２−メチル−１,５−ペンタンジアミン、１,２−エタンジアミン、１,３−プロパンジアミン、１,４−ブタンジアミン、１,６−ヘキサンジアミン、１,８−オクタンジアミン、１,１２−ドデカンジアミン、１,３−ジアミノペンタンおよびオルシノールであるが、発明の概要の欄で既に挙げたものに限定されるわけではない。少なくとも１つの約１０ないし１３のｐＫａ値を有するさらなる適する液浴安定化剤には、J. Dean の「Lange's Handbook of Chemistry」、第１５版、第８章、８−２４頁ないし８−７９頁、A. Albert および E. Serjeant の「The Determination of Ionization Constants, A Laboratory Manual」、第２版、６ないし９章、７２−１０７頁、および D. Lide の「CRC Handbook of Chemistry and Physics」、第７８版、７−１頁ないし７−３頁、７−６頁および８−４３頁ないし８−５５頁に挙げられたものがある。１０ないし１３の範囲に少なくとも１つのｐＫａを有するさらなる化合物は、NIST から入手可能なコンピューター・ソフトウェア・プログラムの「NIST Standard Reference Database 46: NIST Critically Selected Stability Constants of metal Complexes Database」、およびカナダ、トロントの Advanced Chemistry Development, Inc. から入手可能なプログラム「ACD/pKa DB」でも見出される。 ACD/pKa DB はまた、構造からのｐＫａの予想も可能にする。本発明で液浴安定化剤として有用な１０−１３の範囲に少なくとも１つのｐＫａ値を有する化合物は、集積回路基板のストリッピングまたは洗浄用組成物に組込まれたときに、液浴安定化剤を含まない同一の組成物と比較して、組成物の老化の際のｐＨ低下が少ないことが明らかな組成物をもたらすものである。適する液浴安定化剤の混合物を使用してもよい。
【００４０】
本発明の組成物にはいずれの好適な金属イオンフリー珪酸塩を使用してもよい。珪酸塩は、好ましくは珪酸テトラアルキルアンモニウム（アルキルまたはアルコキシ基には、通常１ないし４個の炭素原子のヒドロキシおよびアルコキシ含有アルキル基を含む）などの珪酸第４級アンモニウムである。最も好ましい金属イオンフリー珪酸塩成分は、珪酸テトラメチルアンモニウムである。本発明のためのその他の好適な金属イオンフリー珪酸塩源は、高アルカリ性洗浄剤に以下のいずれかの物質の１種またはそれ以上を溶解させることにより、in situ で生成させてもよい。洗浄剤中で珪酸塩を生成させるのに有用な適する金属イオンフリー物質は、固体珪素ウェーハー、珪酸、コロイド状シリカ、薫蒸シリカ、または他のいずれかの適する形態の珪素またはシリカがある。メタ珪酸ナトリウムなどの珪酸金属を用いてもよいが、集積回路上の金属夾雑という悪影響があるので奨励されない。
【００４１】
本発明の組成物はまた、好適な金属キレート剤または錯形成剤を配合して、配合剤が溶液中に金属を保持する能力を高め、かつ、ウェーハー基板上の金属残渣の溶解を高めてもよい。この目的のために有用なキレート剤の典型例は、以下の有機酸ならびにそれらの異性体および塩である：（エチレンジニトリロ）テトラ酢酸（ＥＤＴＡ）、ブチレンジアミンテトラ酢酸、（１,２−シクロヘキシレンジニトリロ）テトラ酢酸（ＣｙＤＴＡ）、ジエチレントリアミンペンタ酢酸、エチレンジアミンテトラプロピオン酸、（ヒドロキシエチル）エチレンジアミントリ酢酸（ＨＥＤＴＡ）、Ｎ,Ｎ,Ｎ',Ｎ'−エチレンジアミンテトラ（メチレンホスホン）酸（ＥＤＴＭＰ）、トリエチレンテトラミンヘキサ酢酸（ＴＴＨＡ）、１,３−ジアミノ−２−ヒドロキシプロパン−Ｎ,Ｎ,Ｎ',Ｎ'−テトラ酢酸（ＤＨＰＴＡ）、メチルイミノジ酢酸、プロピレンジアミンテトラ酢酸、１,５,９−トリアザシクロドデカン−Ｎ,Ｎ',Ｎ''−トリス（メチレンホスホン酸）（ＤＯＴＲＰ）、１,４,７,１０−テトラアザシクロドデカン−Ｎ,Ｎ',Ｎ'',Ｎ'''−テトラキス（メチレンホスホン酸）（ＤＯＴＰ）、ニトリロトリス（メチレン）トリホスホン酸、ジエチレントリアミンペンタ（メチレンホスホン酸）（ＤＥＴＡＰ）、アミノトリ（メチレンホスホン酸）、１−ヒドロキシエチレン−１,１−ジホスホン酸、ビス（ヘキサメチレン）トリアミンホスホン酸、１,４,７−トリアザシクロノナン−Ｎ,Ｎ',Ｎ''−トリス（メチレンホスホン酸（ＮＯＴＰ）、２−ホスホノブタン−１,２,４−トリカルボン酸、ニトリロトリ酢酸（ＮＴＡ）、クエン酸、酒石酸、グルコン酸、糖酸、グリセル酸、シュウ酸、フタル酸、マレイン酸、マンデル酸、マロン酸、乳酸、サリチル酸、５−スルホサリチル酸、カテコール、没食子酸、没食子酸プロピル、ピロガロール、８−ヒドロキシキノリンおよびシステイン。錯形成剤の例は、リン酸、硝酸、硫酸、塩酸およびフッ化水素酸である。組成物が過酸化水素のような酸化する液浴安定化剤を含有する場合には、ホスホン酸またはＣｙＤＴＡのキレート剤を採用するのが好ましい。ＥＤＴＡのようなキレート剤は、ＣｙＤＴＡやホスホン酸のキレート剤ほど酸化耐性ではない。
【００４２】
好ましいキレート剤は、ＥＤＴＡまたはＣｙＤＴＡなどのアミノカルボン酸およびホスホン酸である。多くのアミノカルボン酸およびホスホン酸キレート剤は、１０−１３の範囲に少なくとも１つのｐＫａを有する。この種のキレート剤は、プラズマ「灰化」後の金属配線またはバイアス上に典型的に見られるアルミニウム含有残渣と高い親和性を持つ。さらに、この種のキレート剤のｐＫａ値には、本発明の組成物の性能を向上させる約１２という一つのｐＫａが含まれる。
【００４３】
本発明の組成物はまた、１またはそれ以上の好適な水溶性有機溶媒を含んでもよい。好適な種々の有機溶媒には、アルコール類、多価アルコール類、グリコール類、グリコールエーテル類、Ｎ−メチルピロリジノン（ＮＭＰ）などのアルキル−ピロリジノン類、１−（２−ヒドロキシエチル）−２−ピロリジノン（ＨＥＰ）などの１−ヒドロキシアルキル−２−ピロリジノン類、ジメチルホルムアミド（ＤＭＦ）、ジメチルアセトアミド（ＤＭＡｃ）、スルホラン、ジメチル−２−ピペリドン（ＤＭＰＤ）またはジメチルスルホキシド（ＤＭＳＯ）がある。さらなるアルミニウム、および／またはアルミニウム銅合金、および／または銅の腐食阻害が望まれる場合には、これらの溶媒を加えてアルミニウム、および／またはアルミニウム銅合金、および／または銅の腐食速度を小さくしてもよい。好ましい水溶性有機溶媒としては、グリセロールなどの多価アルコール類、および／または１−（２−ヒドロキシエチル）−２−ピロリジノン（ＨＥＰ）などの１−ヒドロキシアルキル−２−ピロリジノン類がある。
【００４４】
本発明の組成物はまた、いずれの好適な水溶性の両性、非イオン性、陽イオン性または陰イオン性の界面活性剤を含んでもよい。界面活性剤の添加により、配合物の表面張力が小さくなり、洗浄される表面の湿潤性が向上するので、組成物の洗浄作用が向上する。さらなるアルミニウムの腐食防止が望まれる場合には、アルミニウム腐食速度を小さくするためにも界面活性剤が添加され得る。
【００４５】
本発明の組成物に有用な両性界面活性剤としては、アルキルベタイン、アミドアルキルベタイン、アルキルスルホベタインおよびアミドアルキルスルホベタインなどのベタイン類およびスルホベタイン類；両性グリシン酸塩、両性プロピオン酸塩、両性ジグリシン酸塩、および両性ジプロピオン酸塩などの両性カルボン酸誘導体類；アルコキシアルキルイミノジ酸またはアルコキシアルキルイミノジ酸などのイミノジ酸類；アルキルアミンオキシドおよびアルキルアミドアルキルアミンオキシドなどのアミンオキシド類；フルオロアルキルスルホン酸塩およびフッ化アルキル両性物質；ならびにそれらの混合物が挙げられる。
【００４６】
好ましくは、両性界面活性剤は、ココアミドプロピルベタイン、ココアミドプロピルジメチルベタイン、ココアミドプロピルヒドロキシスルテイン、カプリロ両性ジプロピオン酸塩、ココアミドジプロピオン酸塩、ココ両性プロピオン酸塩、ココ両性ヒドロキシエチルプロピオン酸、イソデシルオキシプロピルイミノジプロピオン酸、ラウリルイミノジプロピオン酸塩、ココアミドプロピルアミンオキシドおよびココアミンオキシド、ならびにフッ化アルキル両性物質である。
【００４７】
本発明の組成物に有用な非イオン性界面活性剤としては、アセチル系ジオール類、エトキシル化アセチル系ジオール類、フッ化アルキルアルコキシレート類、フッ化アルキルエステル類、フッ化ポリオキシエチレンアルカノール類、多価アルコールの脂肪酸エステル、ポリオキシエチレンモノアルキルエーテル類、ポリオキシエチレンジオール類、シロキサン系界面活性剤、およびアルキレングリコールモノアルキルエーテル類が挙げられる。好ましくは、非イオン性界面活性剤は、アセチレン系ジオール類またはエトキシル化アセチレン系ジオール類である。
【００４８】
本発明の組成物に有用な陰イオン性界面活性剤としては、カルボン酸塩類、Ｎ−アシルサルコシン酸塩（sarcosinate）類、スルホン酸塩類、硫酸塩類、ならびにリン酸デシルなどのオルトリン酸のモノおよびジエステル類が挙げられる。好ましくは、陰イオン界面活性剤は金属フリーの界面活性剤である。
【００４９】
本発明の組成物に有用な陽イオン性界面活性剤としては、エトキシル酸アミン、ジアルキルジメチルアンモニウム塩、ジアルキルモルホリナム塩、アルキルベンジルジメチルアンモニウム塩、アルキルトリメチルアンモニウム塩およびアルキルピリジニウム塩が挙げられる。好ましくは、陽イオン性界面活性剤はハロゲンフリー界面活性剤である。
【００５０】
本発明の好ましい実施態様では、組成物は、重量で約０.１−２５％、より好ましくは約０.１−１２％の水酸化テトラメチルアンモニウム（ＴＭＡＨ）と、重量で約０.１％ないし約３５％のスルホサリチル酸、リン酸、過酸化水素、２−ヒドロキシピリジン、４−ヒドロキシピリジン、レゾルシノールまたは２−メチルレゾルシノールを含有する水性溶液である。
【００５１】
本発明のもう１つの実施態様では、組成物は、重量で約０.１−５％の水酸化テトラメチルアンモニウム（ＴＭＡＨ）、重量で約０.１％ないし約３％のスルホサリチル酸またはリン酸、重量で約０.０１−１％のトランス−（１,２−シクロへキシレンジニトリロ）テトラ酢酸（ＣｙＤＴＡ）、および重量で約０−１％（％ＳｉＯ2換算）の珪酸テトラメチルアンモニウム（ＴＭＡＳ）を含有する水性溶液である。
【００５２】
本発明のもう１つの実施態様では、組成物は、重量で約０.１−５％の水酸化テトラメチルアンモニウム（ＴＭＡＨ）、重量で約０.０１−１％のトランス−（１,２−シクロへキシレンジニトリロ）テトラ酢酸（ＣｙＤＴＡ）、重量で約０.１％ないし約３％のスルホサリチル酸またはリン酸、重量で約０−１％（％ＳｉＯ2換算）の珪酸テトラメチルアンモニウム（ＴＭＡＳ）、および重量で約０.５−３０％のポリヒドロキシ化合物、好ましくはグリセロールを含有する水性溶液である。
【００５３】
本発明のもう１つの実施態様では、組成物は、重量で約０.１−３％の水酸化テトラメチルアンモニウム（ＴＭＡＨ）、重量で約０.１％ないし約３％のスルホサリチル酸またはリン酸、重量で約０.０１−１％のトランス−（１,２−シクロへキシレンジニトリロ）テトラ酢酸（ＣｙＤＴＡ）、重量で約０−１％（％ＳｉＯ2換算）の珪酸テトラメチルアンモニウム（ＴＭＡＳ）、重量で約０.５−３０％のポリヒドロキシ化合物、および重量で約０.０１−０.３％の非イオン性エトキシル化アセチル系ジオール界面活性剤を含有する水性溶液である。
【００５４】
本発明のもう１つの実施態様では、組成物は、重量で約０.１−５％の水酸化テトラメチルアンモニウム（ＴＭＡＨ）、重量で約０.１％ないし約３％の過酸化水素またはサリチル酸、重量で約０.０１−１％のトランス−（１,２−シクロへキシレンジニトリロ）テトラ酢酸（ＣｙＤＴＡ）、および重量で約０−１％（％ＳｉＯ2換算）の珪酸テトラメチルアンモニウム（ＴＭＡＳ）を含有する水性溶液である。
【００５５】
本発明のもう１つの実施態様では、組成物は、重量で約０.１−５％の水酸化テトラメチルアンモニウム（ＴＭＡＨ）、重量で約０.０１−１％のトランス−（１,２−シクロへキシレンジニトリロ）テトラ酢酸（ＣｙＤＴＡ）、重量で約０.１％ないし約３％の過酸化水素またはサリチル酸、重量で約０−１％（％ＳｉＯ2換算）の珪酸テトラメチルアンモニウム（ＴＭＡＳ）および重量で約０.５−３０％のポリヒドロキシ化合物、好ましくはグリセロール、を含有する水性溶液である。
【００５６】
本発明のもう１つの実施態様では、組成物は、重量で約０.１−３％の水酸化テトラメチルアンモニウム（ＴＭＡＨ）、重量で約０.１％ないし約３％の過酸化水素またはサリチル酸、重量で約０.０１−１％のトランス−（１,２−シクロへキシレンジニトリロ）テトラ酢酸（ＣｙＤＴＡ）、重量で約０−１％（％ＳｉＯ2換算）の珪酸テトラメチルアンモニウム（ＴＭＡＳ）、重量で約０.５−３０％のポリヒドロキシ化合物および重量で約０.０１−０.３％の非イオン性エトキシル化アセチル系ジオール界面活性剤を含有する水性溶液である。
【００５７】
本発明のもう１つの実施態様では、組成物は、重量で約０.１−２％の水酸化テトラメチルアンモニウム（ＴＭＡＨ）、重量で約０.０１−１％のトランス−（１,２−シクロへキシレンジニトリロ）テトラ酢酸（ＣｙＤＴＡ）、重量で約０−１％（％ＳｉＯ2換算）の珪酸テトラメチルアンモニウム（ＴＭＡＳ）、重量で約０.１％ないし約３％の過酸化水素またはサリチル酸、および重量で約０.５−３０％の１−（２−ヒドロキシエチル）−２−ピロリジノン（ＨＥＰ）などのアルキル−ピロリジノン、好ましくは１−（２−ヒドロキシエチル）−２−ピロリジノン（ＨＥＰ）を含有する水性溶液である。
【００５８】
本発明のもう１つの実施態様では、組成物は、重量で約０.１−２％の水酸化テトラメチルアンモニウム（ＴＭＡＨ）、重量で約０.０１−１％のトランス−（１,２−シクロへキシレンジニトリロ）テトラ酢酸（ＣｙＤＴＡ）、重量で約０−１％（％ＳｉＯ2換算）の珪酸テトラメチルアンモニウム（ＴＭＡＳ）、重量で約０.１％ないし約３％の過酸化水素またはサリチル酸、重量で約０.５−３０％の１−（２−ヒドロキシエチル）−２−ピロリジノン（ＨＥＰ）などのアルキル−ピロリジノン、および重量で約０.０１−０.３％の非イオン性エトキシル化アセチル系ジオール界面活性剤を含有する水性溶液である。
【００５９】
本発明のもう１つの実施態様では、組成物は、重量で約０.１−２％の水酸化テトラメチルアンモニウム（ＴＭＡＨ）、重量で約０.０１−１％のトランス−（１,２−シクロへキシレンジニトリロ）テトラ酢酸（ＣｙＤＴＡ）、重量で約０.１％ないし約３％のスルホサリチル酸またはリン酸、重量で約０−１％（％ＳｉＯ2換算）の珪酸テトラメチルアンモニウム（ＴＭＡＳ）、および重量で約０.５−３０％の１−（２−ヒドロキシエチル）−２−ピロリジノン（ＨＥＰ）などのアルキル−ピロリジノン、好ましくは１−（２−ヒドロキシエチル）−２−ピロリジノン（ＨＥＰ）を含有する水性溶液である。
【００６０】
本発明のもう１つの実施態様では、組成物は、重量で約０.１−２％の水酸化テトラメチルアンモニウム（ＴＭＡＨ）、重量で約０.０１−１％のトランス−（１,２−シクロへキシレンジニトリロ）テトラ酢酸（ＣｙＤＴＡ）、重量で約０.１％ないし約３％のスルホサリチル酸またはリン酸、重量で約０−１％（％ＳｉＯ2換算）の珪酸テトラメチルアンモニウム（ＴＭＡＳ）、重量で約０.５−３０％の１−（２−ヒドロキシエチル）−２−ピロリジノン（ＨＥＰ）などのアルキル−ピロリジノン、および重量で約０.０１−０.３％の非イオン性エトキシル化アセチル系ジオール界面活性剤を含有する水性溶液である。
【００６１】
本発明のもう１つの実施態様では、組成物は、重量で約０.１−５％の水酸化テトラメチルアンモニウム（ＴＭＡＨ）、重量で約０.０１−１％のジエチレントリアミンペンタ（メチレンホスホン酸）、重量で約０.１％ないし約３％の過酸化水素、および重量で約０−１％（％ＳｉＯ2換算）の珪酸テトラメチルアンモニウム（ＴＭＡＳ）を含有する水性溶液である。
【００６２】
本発明のもう１つの実施態様では、組成物は、重量で約０.１−２５％の水酸化テトラメチルアンモニウム（ＴＭＡＨ）、重量で約０.１％ないし約２０％のヒドロキシルアミン、重量で約０.１％ないし約３５％の２−ヒドロキシピリジンまたは４−ヒドロキシピリジン、重量で約０−１％のトランス−（１,２−シクロへキシレンジニトリロ）テトラ酢酸（ＣｙＤＴＡ）、重量で約０−１％（％ＳｉＯ2換算）の珪酸テトラメチルアンモニウム（ＴＭＡＳ）、および重量で約０−０.３％の非イオン性エトキシル化アセチル系ジオール界面活性剤を含有する水性溶液である。
【００６３】
本発明のもう１つの実施態様では、組成物は、重量で約０.１−１０％の水酸化テトラメチルアンモニウム（ＴＭＡＨ）、重量で約０.１％ないし約１５％の２−ヒドロキシピリジン、重量で約０−１％のトランス−（１,２−シクロへキシレンジニトリロ）テトラ酢酸（ＣｙＤＴＡ）、重量で約０−１％（％ＳｉＯ2換算）の珪酸テトラメチルアンモニウム（ＴＭＡＳ）、重量で約０−３０％のポリヒドロキシ化合物、および重量で約０−０.３％の非イオン性エトキシル化アセチル系ジオール界面活性剤を含有する水性溶液である。
【００６４】
本発明のもう１つの実施態様では、組成物は、重量で約０.１−１０％の水酸化テトラメチルアンモニウム（ＴＭＡＨ）、重量で約０.１％ないし約１５％の４−ヒドロキシピリジン、重量で約０−１％のトランス−（１,２−シクロへキシレンジニトリロ）テトラ酢酸（ＣｙＤＴＡ）、重量で約０−１％（％ＳｉＯ2換算）の珪酸テトラメチルアンモニウム（ＴＭＡＳ）、重量で約０−３０％のポリヒドロキシ化合物、および重量で約０−０.３％の非イオン性エトキシル化アセチル系ジオール界面活性剤を含有する水性溶液である。
【００６５】
本発明のもう１つの実施態様では、組成物は、重量で約０.１−２５％の水酸化テトラメチルアンモニウム（ＴＭＡＨ）、重量で約０.１％ないし約１５％のレゾルシノール、重量で約０−１％のトランス−（１,２−シクロへキシレンジニトリロ）テトラ酢酸（ＣｙＤＴＡ）、重量で約０−２％（％ＳｉＯ2換算）の珪酸テトラメチルアンモニウム（ＴＭＡＳ）、重量で約０−３０％のポリヒドロキシ化合物、および重量で約０−０.３％の非イオン性エトキシル化アセチル系ジオール界面活性剤を含有する水性溶液である。
【００６６】
本発明のもう１つの実施態様では、組成物は、重量で約０.１−４％の水酸化テトラメチルアンモニウム（ＴＭＡＨ）、重量で約０.１％ないし約４％の２−メチルレゾルシノール、重量で約０−１％のトランス−（１,２−シクロへキシレンジニトリロ）テトラ酢酸（ＣｙＤＴＡ）、重量で約０−２％（％ＳｉＯ2換算）の珪酸テトラメチルアンモニウム（ＴＭＡＳ）、重量で約０−３０％のポリヒドロキシ化合物、および重量で約０−０.３％の非イオン性エトキシル化アセチル系ジオール界面活性剤を含有する水性溶液である。
【００６７】
本発明のもう１つの実施態様では、組成物は、重量で約０.１−４％の水酸化テトラメチルアンモニウム（ＴＭＡＨ）、重量で約０.１％ないし約４％のオルシノール、重量で約０−１％のトランス−（１,２−シクロへキシレンジニトリロ）テトラ酢酸（ＣｙＤＴＡ）、重量で約０−２％（％ＳｉＯ2換算）の珪酸テトラメチルアンモニウム（ＴＭＡＳ）、重量で約０−３０％のポリヒドロキシ化合物、および重量で約０−０.３％の非イオン性エトキシル化アセチル系ジオール界面活性剤を含有する水性溶液である。
【００６８】
本発明のもう１つの実施態様では、組成物は、重量で約０.１−１０％の水酸化テトラメチルアンモニウム（ＴＭＡＨ）、重量で約０.１％ないし約１５％の２−ヒドロキシピリジン、重量で約０−１％（％ＳｉＯ2換算）の珪酸テトラメチルアンモニウム（ＴＭＡＳ）、重量で約０−３０％のポリヒドロキシ化合物、および重量で約０−０.３％の非イオン性エトキシル化アセチル系ジオール界面活性剤を含有する水性溶液である。
【００６９】
本発明のもう１つの実施態様では、組成物は、重量で約０.１−１０％の水酸化テトラメチルアンモニウム（ＴＭＡＨ）、重量で約０.１％ないし約１５％の４−ヒドロキシピリジン、重量で約０−１％（％ＳｉＯ2換算）の珪酸テトラメチルアンモニウム（ＴＭＡＳ）、重量で約０−３０％のポリヒドロキシ化合物、および重量で約０−０.３％の非イオン性エトキシル化アセチル系ジオール界面活性剤を含有する水性溶液である。
【００７０】
本発明のもう１つの実施態様では、組成物は、重量で約０.１−１０％の水酸化テトラメチルアンモニウム（ＴＭＡＨ）、重量で約０.１％ないし約１５％の２−ヒドロキシピリジン、重量で約０−１％（％ＳｉＯ2換算）の珪酸テトラメチルアンモニウム（ＴＭＡＳ）、および重量で約０−３０％のポリヒドロキシ化合物を含有する水性溶液である。
【００７１】
本発明のもう１つの実施態様では、組成物は、重量で約０.１−１０％の水酸化テトラメチルアンモニウム（ＴＭＡＨ）、重量で約０.１％ないし約１５％の４−ヒドロキシピリジン、重量で約０−１％（％ＳｉＯ2換算）の珪酸テトラメチルアンモニウム（ＴＭＡＳ）、および重量で約０−３０％のポリヒドロキシ化合物を含有する水性溶液である。
【００７２】
すべての実施態様において、組成物の残部は水、好ましくは高純度脱イオン水である。
【００７３】
本発明の方法は、基板表面から不必要な汚染物を洗浄するのに十分な時間および温度で、汚染された基板を本発明の組成物に曝すことにより、半導体ウェーハー基板を洗浄するものである。場合により、その基板をすすいで組成物と汚染物を除去し、乾燥させて過剰な溶媒またはすすぎ剤を除去する。次いで、基板を意図する目的に使用できる。
【００７４】
好ましくは、本方法では基板を組成物に曝すのに、液浴または噴霧適用を用いる。液浴または噴霧洗浄時間は一般に１分間ないし３０分間、好ましくは５分間ないし２０分間である。液浴または噴霧洗浄温度は一般には１０℃ないし８５℃、好ましくは２０℃ないし６５℃である。
【００７５】
必要であれば、すすぎ時間は一般に室温で１０秒間ないし５分間、好ましくは室温で３０秒間ないし２分間である。好ましくは、基板をすすぐのに脱イオン水を使用する。
【００７６】
必要であれば、基板の乾燥は空気蒸発、加熱、遠心、または加圧ガスのいずれかの組合せによって達成できる。好ましい乾燥技法は、フィルターを通した窒素などの不活性ガス流下、ウェーハー基板が乾燥するまでの時間遠心することである。
【００７７】
本発明の方法は、フォトレジスト塊を除去するために従前に酸素プラズマ灰化された半導体ウェーハー基板、特に珪素、酸化珪素、窒化珪素、タングステン、タングステン合金、チタン、チタン合金、タンタル、タンタル合金、銅、銅合金、アルミニウム、またはアルミニウム合金フィルムを含むウェーハー基板を洗浄するのに極めて効果的である。該方法は、不必要な金属および有機混入物を除去するが、珪素、酸化珪素、窒化珪素、タングステン、タングステン合金、チタン、チタン合金、タンタル、タンタル合金、銅、銅合金、アルミニウム、またはアルミニウム合金フィルムに許容されない腐食を生じさせることはない。
【００７８】
以下の実施例は、本明細書に記載される発明の特定の実施態様を例示説明する。当業者には明らかであろうが、種々の変更や改良が可能であり、それらも記載される発明の範囲内にあると考えられる。
【００７９】
実施例
実施例で示されるパーセンテージは特に断りのない限り重量％である。アルミニウムまたはアルミニウム銅合金の金属腐食量は金属損失％と一般腐食指標の双方で表される。与えられる一般腐食指標は、ごくわずか、わずか、軽度、中程度、および顕著、である。許容限度内にあるとみなされる少量の金属腐食は、ごくわずか、またはわずかとされた。軽度、中程度または顕著な腐食は、許容されるものではないとみなされた。電界放射走査電子顕微鏡（ＦＥ−ＳＥＭ）を用いて得られた洗浄および腐食データ登録は、すべて同一のウェーハーからの非処理サンプルと処理サンプルとの間の差異の目視によった。
【００８０】
小型ビーカー老化試験は、ケミカルフード（chemical fume hood）中に１６または２０時間、室温で、撹拌せずに置いた１００ｍｌまたは１５０ｍｌの蓋無しガラスビーカー中で実行した。大型ビーカー老化試験は、ケミカルフード中に１２ないし２９時間、磁気撹拌棒を使用して１５０ＲＰＭの速度で撹拌しながら置いた４リットル（４Ｌ）の蓋無しガラスビーカー中で実行した。４リットルビーカー老化試験は、全て室温以上の温度で実行した（下記表に記載）。比較のために、老化していない同じバッチの溶液の一部分を、密封ポリ容器中で保存した。老化試験の完了時に、後のｐＨ比較測定のために溶液をポリ容器に入れ密封した。実施例１ないし３および実施例１１では、示したｐＨ測定は、ｐＨ４およびｐＨ１０の緩衝液で標準化した複合ガラス電極を使用してなされた。実施例４ないし１０では、示したｐＨ測定は、ｐＨ７およびｐＨ１０の緩衝液で標準化した複合ガラス電極を使用してなされた。正確なｐＨ比較測定を保証するために、ｐＨメーターは、非老化／老化溶液の１セットを完了した後、再標準化した（最大で１標準化につき２溶液）。
【００８１】
下表に示すｐＫａ値は、J. Dean の「Lange's Handbook of Chemistry」、第１５版、第８章、８−２４頁ないし８−７９頁、A. Albert および E. Serjeant の「The Determination of Ionization Constants, A Laboratory Manual」、第２版、６ないし９章、７２−１０７頁、および D. Lide の「CRC Handbook of Chemistry and Physics」、第７８版、７−１頁ないし７−３頁、７−６頁および８−４３頁ないし８−５５頁に依拠した。示した全ｐＫａは、室温でのものである（１８−２５℃）。
【００８２】
実施例１
水性溶液「Ａ１」は、２.４重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、０.９重量パーセントの氷酢酸、３.０重量パーセントのグリセロールおよび０.９重量パーセントのサリチル酸で調製され（この溶液の残部は脱イオン水からなる）、そして約１２.５のｐＨを有した。
【００８３】
水性溶液「Ａ２」は、３.２重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、０.９重量パーセントの氷酢酸、３.０重量パーセントのグリセロールおよび２.２重量パーセントのサリチル酸で調製され（この溶液の残部は脱イオン水からなる）、そして約１２.５のｐＨを有した。
【００８４】
水性溶液「Ａ３」は、１.０重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、３.０重量パーセントのグリセロールおよび０.９重量パーセントのサリチル酸で調製され（この溶液の残部は脱イオン水からなる）、そして約１２.５のｐＨを有した。
【００８５】
水性溶液「Ａ４」は、９.２重量パーセントの水酸化テトラメチルアンモニウム（ＴＭＡＨ）、０.０６重量パーセントの非イオン性界面活性剤 Surfynol-465（Air Products and Chemicals, Inc. の製品）、０.９重量パーセントの氷酢酸、３.０重量パーセントのグリセロールおよび０.９重量パーセントのサリチル酸で調製され（この溶液の残部は脱イオン水からなる）、そして約１２.５のｐＨを有した。
【００８６】
水性溶液「Ａ５」は、２.４重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.９重量パーセントの氷酢酸、３.０重量パーセントのグリセロールおよび０.９重量パーセントのサリチル酸で調製され（この溶液の残部は脱イオン水からなる）、そして約１２.５のｐＨを有した。
【００８７】
水性溶液「Ａ６」は、４.２重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、２.２重量パーセントの氷酢酸、３.０重量パーセントのグリセロールおよび０.９重量パーセントのサリチル酸で調製され（この溶液の残部は脱イオン水からなる）、そして約１２.５のｐＨを有した。
【００８８】
水性溶液「Ａ７」は、３.１重量パーセントの水酸化テトラメチルアンモニウム（ＴＭＡＨ）、１.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、０.９重量パーセントの氷酢酸、３.０重量パーセントのグリセロールおよび０.９重量パーセントのサリチル酸で調製され（この溶液の残部は脱イオン水からなる）、そして約１２.５のｐＨを有した。
【００８９】
水性溶液「Ａ８」は、２.４重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０７重量パーセントの非イオン性界面活性剤 Surfynol-465（Air Products and Chemicals, Inc. の製品）、１.０重量パーセントの氷酢酸および１.０重量パーセントのサリチル酸で調製された（この溶液の残部は脱イオン水からなる）。
【００９０】
水性溶液「Ａ９」は、２.３重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、０.９重量パーセントの氷酢酸、６.０重量パーセントのグリセロールおよび０.９重量パーセントのサリチル酸で調製された（この溶液の残部は脱イオン水からなる）。
【００９１】
水性溶液「Ａ１０」は、２.１重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０７重量パーセントの非イオン性界面活性剤 Surfynol-465（Air Products and Chemicals, Inc. の製品）、０.９重量パーセントの氷酢酸、３.０重量パーセントのグリセロールおよび０.９重量パーセントのアセトン・オキシムで調製され（この溶液の残部は脱イオン水からなる）、そして約１２.３のｐＨを有した。
【００９２】
水性溶液「Ａ１１」は、２.３重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０７重量パーセントの非イオン性界面活性剤 Surfynol-465（Air Products and Chemicals, Inc. の製品）、３.０重量パーセントのグリセロールおよび０.８重量パーセントのリン酸で調製され（この溶液の残部は脱イオン水からなる）、そして約１２.２のｐＨを有した。
【００９３】
０.３５ミクロン幅の起伏を有するウェーハー＃１サンプルは、バイアファースト・デュアルダマシン（via-first dual-damascene）工程を使用して予め調製し、これには次の層が存在した：Ｓｉウェーハー・ベース層、銅金属層、窒化ケイ素層、フッ素化シリカガラス（ＦＳＧ）誘電層、窒化ケイ素エッチング−停止層、ＦＳＧおよび抗反射被覆（ＡＲＣ）層。遠紫外線（ＤＵＶ）フォトレジスト物質を使用してリソグラフパターンをとった。パターン転写のための反応性イオンエッチングに続き、酸素プラズマ灰化により有機フォトレジスト残渣を除去し、一方主に無機残渣を後に残した。これらの溶液の各々の中にウェーハーサンプルを２４−５５℃で２０分間置き、取り出し、脱イオン水ですすぎ、そして加圧窒素ガスで乾燥させた。乾燥後、サンプルを電界放射走査電子顕微鏡（ＦＥ−ＳＥＭ）で検査し、銅金属起伏の洗浄および／または腐食の程度を判定した。結果を表１に示す。
【００９４】
【表１】
0004758055.tif 000002
【００９５】
表１を参照すると、データは、安定化水性アルカリ性溶液の能力により、エッチング／灰化法後の残渣が、約２４−５５℃の温度範囲に渡って半導体ウェーハーから成功裡に除去されることを示す。この表はまた、異なる液浴安定化剤に代えても、なお溶液が洗浄効力を維持する能力も示す。
【００９６】
実施例２
水性溶液「Ｂ１」は、２.５重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０７重量パーセントの非イオン性界面活性剤 Surfynol-465（Air Products and Chemicals, Inc. の製品）、３.０重量パーセントのグリセロール、０.１４重量パーセント（％ＳｉＯ2換算）のテトラメチルアンモニウム珪酸塩（ＴＭＡＳ）、０.９５重量パーセントの氷酢酸および０.８重量パーセントの５−スルホサリチル酸で調製され（この溶液の残部は脱イオン水からなる）、そして約１２.１のｐＨを有した。
【００９７】
水性溶液「Ｂ２」は、１.１重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０８重量パーセントの非イオン性界面活性剤 Surfynol-465（Air Products and Chemicals, Inc. の製品）、３.０重量パーセントのグリセロール、０.１４重量パーセント（％ＳｉＯ2換算）のテトラメチルアンモニウム珪酸塩（ＴＭＡＳ）および０.８重量パーセントの５−スルホサリチル酸で調製され（この溶液の残部は脱イオン水からなる）、そして約１２.１のｐＨを有した。
【００９８】
水性溶液「Ｂ３」は、３.２重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０７重量パーセントの非イオン性界面活性剤 Surfynol-465（Air Products and Chemicals, Inc. の製品）、３.０重量パーセントのグリセロール、０.１４重量パーセント（％ＳｉＯ2換算）のテトラメチルアンモニウム珪酸塩（ＴＭＡＳ）および２.９重量パーセントの５−スルホサリチル酸（この溶液の残部は脱イオン水からなる）そして約１２.１のｐＨを有した。
【００９９】
水性溶液「Ｂ４」は、１.９重量パーセントの水酸化テトラメチルアンモニウム（ＴＭＡＨ）、０.０８重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、２４重量パーセントのグリセロール、０.１１重量パーセント（％ＳｉＯ2換算）のテトラメチルアンモニウム珪酸塩（ＴＭＡＳ）、０.７重量パーセントの氷酢酸および０.６重量パーセントの５−スルホサリチル酸（この溶液の残部は脱イオン水からなる）で調製された。
【０１００】
水性溶液「Ｂ５」は、１.９重量パーセントの水酸化テトラメチルアンモニウム（ＴＭＡＨ）、０.０８重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、２７重量パーセントのグリセロール、０.１０重量パーセント（％ＳｉＯ2換算）のテトラメチルアンモニウム珪酸塩（ＴＭＡＳ）、０.７重量パーセントの氷酢酸および０.６重量パーセントの５−スルホサリチル酸で調製された（この溶液の残部は脱イオン水からなる）。
【０１０１】
水性溶液「Ｃ」は、２.５重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、３.０重量パーセントのグリセロール、１.０重量パーセント（％ＳｉＯ2換算）のテトラメチルアンモニウム珪酸塩（ＴＭＡＳ）、０.９重量パーセントの氷酢酸および０.９重量パーセントのサリチル酸で調製され（この溶液の残部は脱イオン水からなる）、そして約１２.５のｐＨを有した。
【０１０２】
水性溶液「Ｄ」は、３.３重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０７重量パーセントの非イオン性界面活性剤 Surfynol-465（Air Products and Chemicals, Inc. の製品）、３.０重量パーセントのグリセロール、０.２８重量パーセント（％ＳｉＯ2換算）のテトラメチルアンモニウム珪酸塩（ＴＭＡＳ）および３.０重量パーセントの５−スルホサリチル酸で調製され（この溶液の残部は脱イオン水からなる）、そして約１２.１のｐＨを有した。
【０１０３】
水性溶液「Ｅ１」は、３.２重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０７重量パーセントの非イオン性界面活性剤 Surfynol-465（Air Products and Chemicals, Inc. の製品）、３.０重量パーセントのグリセロール、０.２２重量パーセント（％ＳｉＯ2換算）のテトラメチルアンモニウム珪酸塩（ＴＭＡＳ）および２.９重量パーセントの５−スルホサリチル酸で調製され（この溶液の残部は脱イオン水からなる）、そして約１２.１のｐＨを有した。
【０１０４】
水性溶液「Ｅ２」は、３.０重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、９.０重量パーセントのグリセロール、０.２１重量パーセント（％ＳｉＯ2換算）のテトラメチルアンモニウム珪酸塩（ＴＭＡＳ）および２.８重量パーセントの５−スルホサリチル酸で調製された（この溶液の残部は脱イオン水からなる）。
【０１０５】
水性溶液「Ｅ３」は、２.７重量パーセントの水酸化テトラメチルアンモニウム（ＴＭＡＨ）、０.０９重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、１８重量パーセントのグリセロール、０.１２重量パーセント（％ＳｉＯ2換算）のテトラメチルアンモニウム珪酸塩（ＴＭＡＳ）および２.５重量パーセントの５−スルホサリチル酸で調製された（この溶液の残部は脱イオン水からなる）。
【０１０６】
水性溶液「Ｆ１」は、４.０重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、３.０重量パーセントのグリセロール、０.２８重量パーセント（％ＳｉＯ2換算）のテトラメチルアンモニウム珪酸塩（ＴＭＡＳ）および１.６重量パーセントのリン酸で調製され（この溶液の残部は脱イオン水からなる）、そして約１２.１のｐＨを有した。
【０１０７】
水性溶液「Ｆ２」は、２.５重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、３.０重量パーセントのグリセロール、０.２６重量パーセント（％ＳｉＯ2換算）のテトラメチルアンモニウム珪酸塩（ＴＭＡＳ）および０.９７重量パーセントのリン酸で調製され（この溶液の残部は脱イオン水からなる）、そして約１２.１のｐＨを有した。
【０１０８】
水性溶液「Ｆ３」は、１.５重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、３.０重量パーセントのグリセロール、０.２２重量パーセント（％ＳｉＯ2換算）のテトラメチルアンモニウム珪酸塩（ＴＭＡＳ）および０.５３重量パーセントのリン酸で調製され（この溶液の残部は脱イオン水からなる）、そして約１２.１のｐＨを有した。
【０１０９】
水性溶液「Ｇ」は、２.０重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.１５重量パーセント（％ＳｉＯ2換算）のテトラメチルアンモニウム珪酸塩（ＴＭＡＳ）および１.６重量パーセントの過酸化水素で調製され（この溶液の残部は脱イオン水からなる）、そして約１１.５のｐＨを有した。
【０１１０】
０.３５ミクロン幅の起伏のウェーハー＃１サンプルは、バイアファースト・デュアルダマシン工程を使用して予め調製し、これには次の層が存在した：Ｓｉウェーハー・ベース層、銅金属層、窒化ケイ素層、フッ素化シリカガラス（ＦＳＧ）誘電層、窒化ケイ素エッチング−停止層、ＦＳＧおよび抗反射被覆（ＡＲＣ）層。リソグラフィーの型押しは、遠紫外線（ＤＵＶ）フォトレジスト物質を使用して行った。型押し転写のための反応性イオンエッチングに続き、酸素プラズマ灰化法により有機フォトレジスト残渣を除去し、一方主に無機残渣を後に残した。
【０１１１】
１ミクロン幅の起伏とアルミニウム−銅で形成させ窒化チタンでキャップした配線とを有するウェーハー＃２サンプルは、次のようにして予め調製した：（ａ）スピンオンガラス（spin-on-glass）の被覆をケイ素ウェーハーに施し、硬化させ、（ｂ）チタン粘着層を施し、（ｃ）窒化チタン層を沈着させ、（ｄ）アルミニウム１％銅合金でメッキし、（ｅ）窒化チタン層を沈着させ、（ｆ）フォトレジスト物質を用いてリソグラフパターンをとり、（ｇ）反応性イオンエッチングを用いてパターンを転写し、そして（ｈ）酸素プラズマ灰化法により有機フォトレジスト残渣を除去し、一方主に無機残渣を後に残した。
【０１１２】
０.３５ミクロン幅の起伏とアルミニウム銅で形成させ窒化チタンでキャップした配線とを有するウェーハーサンプル＃３ないし＃６は、次のようにして予め調製した：（ａ）スピンオンガラスの被覆をケイ素ウェーハーに施し、硬化させ、（ｂ）チタン粘着層を施し、（ｃ）窒化チタン層を沈着させ、（ｄ）アルミニウム１％銅合金でメッキし、（ｅ）窒化チタンキャップ層を沈着させ、（ｆ）フォトレジスト物質を用いてリソグラフパターンをとり、（ｇ）反応性イオンエッチングを用いてパターンを転写し、そして（ｈ）酸素プラズマ灰化法により有機フォトレジスト残渣を除去し、一方主に無機残渣を後に残した。
【０１１３】
その基盤においてアルミニウム銅合金の金属を露出する誘電層および窒化チタン層を貫通する０.５ミクロンの深度の孔（バイアス）で０.３−０.５ミクロンの幅を有するウェーハーサンプル＃７は、次のようにして予め調製した：（ａ）アルミニウム−銅、続いて窒化チタンでメッキし、（ｂ）化学蒸着を用いて酸化珪素誘電体で被覆し、（ｃ）フォトレジスト物質を用いてバイアスのリソグラフパターンをとり、（ｄ）反応性イオンエッチングを用いてパターンを誘電層に転写し、（ｅ）酸素プラズマ灰化法により残存するフォトレジストの大部分を除去し、一方主に無機残渣を後に残した。これらを用いて溶液の性能を評価した。これらの溶液の各々の中にウェーハーサンプルを２２−６５℃で１０−６０分間置き、取り出し、脱イオン水ですすぎ、そして加圧窒素ガスで乾燥させた。乾燥後、サンプルを電界放射走査電子顕微鏡（ＦＥ−ＳＥＭ）で検査し、金属起伏の洗浄および／または腐食の程度を判定した。結果を表２に示す。
【０１１４】
【表２】
0004758055.tif 000003
【０１１５】
表２の続き
【表３】
0004758055.tif 000004
【０１１６】
表２の続き
【表４】
0004758055.tif 000005
【０１１７】
表２を参照すると、データは、珪酸を含有する安定化水性アルカリ性溶液の能力により、エッチング／灰化法後の残渣が、約２５−６５℃の温度範囲に渡って半導体ウェーハーから成功裡に除去されることを示す。この表はまた、異なるｐＫａ値を有する異なる液浴安定化剤に代えても、なお溶液が洗浄効力を維持する能力も示す。
【０１１８】
実施例３
水性溶液「Ｈ」は、(いかなる液浴安定化剤も添加せずに)０.２重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０７重量パーセントの非イオン性界面活性剤 Surfynol-465（Air Products and Chemicals, Inc. の製品）、３.０重量パーセントのグリセロールおよび０.１４重量パーセント（％ＳｉＯ2換算）のテトラメチルアンモニウム珪酸塩（ＴＭＡＳ）で調製し（この溶液の残部は脱イオン水からなる）、そして約１２.０のｐＨを有した。
【０１１９】
液浴への気流の速度が毎分約１００フィート（ＦＰＭ）であるケミカルフード中に、比較用の４Ｌ蓋無し液浴を組立てた。プログラム可能なデジタルホットプレートと液浴温度モニタープローブを使用して、液浴の温度を維持した。溶液が老化する間にウェーハーサンプルを処理して、その性能の液浴寿命を判定した。比較に使用した溶液の説明は、上記の実施例１と２で論じた。これらの溶液の各々の中にウェーハーサンプルを３０−５５℃で１０−２０分間置き、取り出し、脱イオン水ですすぎ、そして加圧窒素ガスで乾燥させた。乾燥後、サンプルを電界放射走査電子顕微鏡（ＦＥ−ＳＥＭ）で検査し、金属起伏の洗浄および／または腐食の程度を判定した。結果を表３に示す。
【０１２０】
【表５】
0004758055.tif 000006
【０１２１】
表３を参照すると、データは、安定化水性アルカリ性溶液の能力により、エッチング／灰化法後の残渣が、老化した開放液浴中で、より長い期間、半導体ウェーハーから成功裡に除去されることを明確に示す。この表は、安定化剤の欠如が、許容できないほど短い液浴寿命をもららすことを明確に示す。この表はまた、異なるｐＫａ値を有する異なる液浴安定化剤に代えても、なお溶液が洗浄効力を維持する能力も示す。
【０１２２】
実施例４
水性非安定化貯蔵溶液「Ｋ１」は、０.１８重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０７重量パーセントの非イオン性界面活性剤 Surfynol-465（Air Products and Chemicals, Inc. の製品）、０.１４重量パーセント（％ＳｉＯ2換算）のテトラメチルアンモニウム珪酸塩（ＴＭＡＳ）および６.０重量パーセントのグリセロールで調製され（この溶液の残部は脱イオン水からなる）、そして２５.０℃で約１１.７８のｐＨを有した。
【０１２３】
水性安定化溶液「Ｋ４０」は、１００.００ｇの貯蔵溶液「Ｋ１」、１０.２１ｇの２５.２重量％テトラメチルアンモニウム炭酸塩、および０.２４ｇの２４.８５重量％ＴＭＡＨで調製され（この溶液の残部は脱イオン水からなる）、そして２５.０℃で約１１.７６のｐＨを有した。水性安定化溶液「Ｋ４１」は、２.６重量パーセントの水酸化テトラメチルアンモニウム（ＴＭＡＨ）、５.０重量パーセントの液浴安定化剤２−ヒドロキシピリジン、０.０５重量パーセントの非イオン性界面活性剤 Surfynol-465（Air Products and Chemicals, Inc. の製品）、０.１２重量パーセント（％ＳｉＯ2換算）のテトラメチルアンモニウム珪酸塩（ＴＭＡＳ）、５.２重量パーセントのグリセロールおよび０.０９重量パーセントの金属キレート剤トランス−（１,２−シクロへキシレンジニトリロ）テトラ酢酸（ＣｙＤＴＡ）で調製され、この溶液の残部は脱イオン水からなり、そして２５.０℃で約１１.９０のｐＨを有した。水性安定化溶液「Ｋ４２」は、２.５重量パーセントの水酸化テトラメチルアンモニウム（ＴＭＡＨ）、５.０重量パーセントの液浴安定化剤２−ヒドロキシピリジン、０.０５重量パーセントの非イオン性界面活性剤 Surfynol-465（Air Products and Chemicals, Inc. の製品）、０.１２重量パーセント（％ＳｉＯ2換算）のテトラメチルアンモニウム珪酸塩（ＴＭＡＳ）、５.２重量パーセントのグリセロールで調製され、この溶液の残部は脱イオン水からなり、そして２５.０℃で約１１.８９のｐＨを有した。
【０１２４】
安定化溶液は、液浴安定化剤を上記の貯蔵溶液２００.１ｇに添加し、必要なら２４.８５％のＴＭＡＨでｐＨを約１１.８に合わせ直して調製した。表４ａに、１０−１３の範囲にｐＫａを有する潜在的液浴安定化剤について、小型ビーカー老化試験の結果をまとめる。液浴安定化剤がそれに伴う１つ以上のｐＫａを有するならば、１０−１３の範囲にあるｐＫａのみを表４ａに示す。ｐＨ低下の比較は、密封ポリ容器の中で老化させた溶液のｐＨを測定し、それと蓋無し１００ｍｌ小型ビーカー中で、２０時間、室温で老化させた同じ溶液とを比較することにより実行した。
【０１２５】
表４ｂに、１０−１３の範囲にｐＫａを有する潜在的液浴安定化剤について、小型ビーカー老化試験の結果をまとめる。液浴安定化剤がそれに伴う１つ以上のｐＫａを有するならば、１０−１３の範囲にあるｐＫａのみを表４ｂに示す。ｐＨ低下の比較は、未老化溶液のｐＨを測定し、その溶液をケミカルフード中に置いた開放１５０ｍｌガラスビーカー中で、１６時間、室温で老化させることにより実行した。１６時間後、老化溶液のｐＨをとり、ｐＨ低下を判定した。
【０１２６】
表４ｃに、溶液に随意の金属キレート剤を添加した、または添加しない、１０−１３の範囲にｐＫａを有する潜在的液浴安定化剤について、小型ビーカー老化試験の結果をまとめる。液浴安定化剤がそれに伴う１つ以上のｐＫａを有するならば、１０−１３の範囲にあるｐＫａのみを表４ｃに示す。ｐＨ低下の比較は、密封ポリ容器の中で老化させた溶液のｐＨを測定し、それを蓋無し１００ｍｌ小型ビーカー中で、２０時間、室温で老化させた同じ溶液と比較することにより実行した。
【０１２７】
全ての潜在的液浴安定化剤は、Aldrich または Mallinckrodt Baker, Inc. の J. T. Baker 部門から入手した。使用した２−ヒドロキシピリジンおよび４−ヒドロキシピリジンは Aldrich から購入し、さらなる精製をせずに使用した。
【０１２８】
【表６】
0004758055.tif 000007
【０１２９】
表４ａの続き
【表７】
0004758055.tif 000008
【０１３０】
表４ａの続き
【表８】
0004758055.tif 000009
＊密封ポリ容器で記されたいかなるｐＨ低下も、おそらく緩衝液の酸化によるものであり、数日間に渡ってモニターされた。「わずかな」ｐＨ低下の評価は＜０.１０ｐＨ単位に相当し、ｐＨ標準化の錯誤に関連し得る。
＊＊ｐＨは０.０５増加した。これは水の蒸発減少によるものと考えられる（典型的に、蓋無しビーカーでの老化の間に、蒸発により約１０重量％の水が失われる）。
＃２５％の水性ＴＭＡＨを添加し、ｐＨ〜１２を達成しても不溶。
【０１３１】
【表９】
0004758055.tif 000010
【０１３２】
上記の表４ａおよび表４ｂを参照すると、１０−１３の範囲にｐＫａを有する全ての液浴安定化剤が、ｐＨ変化に対してこれらの水性溶液を安定化するのに有効であるわけではないことが明らかである。最良の液浴安定化剤は、以下から選択されないものであることが明白である：（ａ）空気への露出で容易に酸化され得る還元剤、（ｂ）空気への露出中に安定化剤が蒸発するような、沸点が低いもの、（ｃ）水性アルカリ性溶液中で０.５重量％以下の溶解度であるもの。１０.３程の低いｐＫａを有する液浴安定化剤を選択することが、約１１.８のｐＨに溶液を緩衝するのになお有用であることも明白である。表４ａはまた、液浴安定化剤の濃度が高まるにつれて、配合剤のｐＨ安定性が高まることも明らかに証明する。
【０１３３】
【表１０】
0004758055.tif 000011
【０１３４】
表４ｃを参照すると、金属キレート剤の存在は随意であり、溶液のｐＨ安定性には影響しないことが明白である。
【０１３５】
実施例５
水性非安定化貯蔵溶液「Ｌ１」は、０.７９重量パーセントの水酸化テトラメチルアンモニウム（ＴＭＡＨ）、０.１１重量パーセントのトランス−（１,２−シクロへキシレンジニトリロ）テトラ酢酸（ＣｙＤＴＡ）、０.０７重量パーセントの非イオン性界面活性剤 Surfynol-465（Air Products and Chemicals, Inc. の製品）、０.１４重量パーセント（％ＳｉＯ2換算）のテトラメチルアンモニウム珪酸塩（ＴＭＡＳ）、および１８.５重量パーセントのヒドロキシルアミンで調製され（この溶液の残部は脱イオン水からなる）、そして２５.０℃で約１１.９５のｐＨを有した。
【０１３６】
安定化溶液は、液浴安定化剤を上記の貯蔵溶液２００.０ｇに添加し、２４.８５％ＴＭＡＨでｐＨを約１１.９５に合わせ直して調製した。表５に、１０−１３の範囲にｐＫａを有する潜在的液浴安定化剤について、小型ビーカー老化試験の結果をまとめる。液浴安定化剤がそれに伴う１つ以上のｐＫａを有するならば、１０−１３の範囲にあるｐＫａのみを表５に示す。ｐＨ低下の比較は、密封ポリ容器の中で老化させた溶液のｐＨを測定し、それと蓋無し小型ビーカー中で、２０時間、室温で老化させた同じ溶液とを比較することにより実行した。
【０１３７】
【表１１】
0004758055.tif 000012
＊密封ポリ容器で記されたいかなるｐＨ低下も、おそらく緩衝液の酸化によるものであり、数日間に渡ってモニターされた。「わずかな」ｐＨ低下評価は＜０.１０ｐＨ単位に相当し、ｐＨ標準化の錯誤に関連し得る。
【０１３８】
上記の表５を参照すると、非緩衝、水性、ヒドロキシルアミン含有配合剤では、老化後、ｐＨが有意に変化した。水性、ヒドロキシルアミン含有溶液への液浴安定化剤の添加は、配合剤のｐＨ安定性を劇的に改善させた。表はまた、液浴安定化剤の濃度が高まるにつれて、配合剤のｐＨ安定性が高まることも明らかに証明する。また、表５のデータの外挿により、最小限の濃度約３１−３５重量％の２−ヒドロキシピリジンが、これらの試験条件下でいかなるｐＨ低下をも排除するために必要である。しかしながら、溶液のｐＨ安定性が線状よりもむしろ指数的に振舞うならば、これらの試験条件下でいかなるｐＨ低下をも排除するのに５０重量％の２−ヒドロキシピリジンが必要とされるほど、必要とされる実際の量が多いかもしれない。
【０１３９】
実施例６
水性安定化溶液「Ｍ１」は、３.０重量パーセントの液浴安定化剤ピペリジン、０.０６重量パーセントの非イオン性界面活性剤 Surfynol-465（Air Products and Chemicals, Inc. の製品）、０.１２重量パーセント（％ＳｉＯ2換算）のテトラメチルアンモニウム珪酸塩（ＴＭＡＳ）、５.０重量パーセントのグリセロールで調製され、０.９５重量パーセントのトランス−（１,２−シクロへキシレンジニトリロ）テトラ酢酸（ＣｙＤＴＡ）の添加により２５.０℃でｐＨを約１１.７７に合わせ、この溶液の残部は脱イオン水からなる。
【０１４０】
水性安定化溶液「Ｍ２」は、３.０重量パーセントの液浴安定化剤ピロリジン、０.０６重量パーセントの非イオン性界面活性剤 Surfynol-465（Air Products and Chemicals, Inc. の製品）、０.１２重量パーセント（％ＳｉＯ2換算）のテトラメチルアンモニウム珪酸塩（ＴＭＡＳ）、５.０重量パーセントのグリセロールで調製され、１.１重量パーセントの（エチレンジニトリロ）テトラ酢酸（ＥＤＴＡ）の添加により２５.０℃でｐＨを約１１.７９に合わせ、この溶液の残部は脱イオン水からなる。
【０１４１】
水性安定化溶液「Ｍ３」は、３.０重量パーセントの液浴安定化剤２−メチル−１,５−ペンタンジアミン、０.０６重量パーセントの非イオン性界面活性剤 Surfynol-465（Air Products and Chemicals, Inc. の製品）、０.１２重量パーセント（％ＳｉＯ2換算）のテトラメチルアンモニウム珪酸塩（ＴＭＡＳ）、５.１重量パーセントのグリセロールで調製され、０.１４重量パーセントの（エチレンジニトリロ）テトラ酢酸（ＥＤＴＡ）の添加により２５.０℃でｐＨを約１１.８１に合わせ、この溶液の残部は脱イオン水からなる。
【０１４２】
水性安定化溶液「Ｍ４」は、５.９重量パーセントの液浴安定化剤２−メチル−１,５−ペンタンジアミン、０.０６重量パーセントの非イオン性界面活性剤 Surfynol-465（Air Products and Chemicals, Inc. の製品）、０.１２重量パーセント（％ＳｉＯ2換算）のテトラメチルアンモニウム珪酸塩（ＴＭＡＳ）、４.９重量パーセントのグリセロールで調製され、０.４４重量パーセントの（エチレンジニトリロ）テトラ酢酸（ＥＤＴＡ）の添加により２５.０℃でｐＨを約１１.７９に合わせ、この溶液の残部は脱イオン水からなる。
【０１４３】
表６に、１０−１３の範囲にｐＫａを有する液浴安定化剤について、小型ビーカー老化試験の結果をまとめる。液浴安定化剤がそれに伴う１つ以上のｐＫａを有するならば、１０−１３の範囲にあるｐＫａのみを表６に示す。ｐＨ低下の比較は、密封ポリ容器の中で老化させた溶液のｐＨを測定し、それと蓋無し小型ビーカー中で、２０時間、室温で老化させた同じ溶液とを比較することにより実行した。
【０１４４】
【表１２】
0004758055.tif 000013
【０１４５】
上記の表６を参照すると、長時間空気に露出することに伴うｐＨ低下を減少させるために、これらの水性配合剤にアルカリ性液浴安定化剤を添加することに明らかな利点がある。表はまた、液浴安定化剤の濃度が高まるにつれて、配合剤のｐＨ安定性が高まることも明らかに証明する。アルカリ性液浴安定化剤を使用する利点は、ＴＭＡＨは測定可能なｐＫａを持たない（それは水中で完全に電離する）ので、それが入っている溶液を安定にしないことである。アルカリ性液浴安定化剤は、配合剤に添加された少量の１成分で所望のｐＨを達成し、そしてまた同時に液浴ｐＨの安定性も与える。アルカリ性液浴安定化剤を使用するもう１つの利点は、それが１種またはそれ以上のさらなる液浴安定化剤と組合されて、配合剤に最大の液浴ｐＨ安定性を与える得ることである。
【０１４６】
実施例７
水性安定化溶液「Ｎ１」は、３.０重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、０.２１重量パーセント（％ＳｉＯ2換算）のテトラメチルアンモニウム珪酸塩（ＴＭＡＳ）、９.０重量パーセントのグリセロールおよび２.８重量パーセントの液浴安定化剤５−スルホサリチル酸で調製され（この溶液の残部は脱イオン水からなる）、そして２５.０℃で約１１.９４のｐＨを有した。
【０１４７】
水性安定化溶液「Ｎ２」は、貯蔵溶液「Ｋ１」に２−ヒドロキシピリジンを添加し、さらなる２５重量％ＴＭＡＨの添加によりｐＨをその当初ｐＨに合わせて調製された。溶液「Ｎ２」は、１.４重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、０.１３重量パーセント（％ＳｉＯ2換算）のテトラメチルアンモニウム珪酸塩（ＴＭＡＳ）、５.６重量パーセントのグリセロールおよび２.８重量パーセントの液浴安定化剤２−ヒドロキシピリジンを含有し（この溶液の残部は脱イオン水からなる）、そして２５.０℃で約１１.８０のｐＨを有した。
【０１４８】
水性安定化溶液「Ｎ３」は、貯蔵溶液「Ｋ１」に４−ヒドロキシピリジンを添加し、さらなる２５重量％ＴＭＡＨの添加によりｐＨをその当初ｐＨに合わせて調製された。溶液「Ｎ３」は、２.３重量パーセントの水酸化テトラメチルアンモニウム（ＴＭＡＨ）、０.０９重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、０.１２重量パーセント（％ＳｉＯ2換算）のテトラメチルアンモニウム珪酸塩（ＴＭＡＳ）、５.４重量パーセントのグリセロールおよび２.７重量パーセントの液浴安定化剤４−ヒドロキシピリジンを含有し（この溶液の残部は脱イオン水からなる）、そして２５.０℃で約１１.８０のｐＨを有した。
【０１４９】
水性安定化溶液「Ｎ４」は、貯蔵溶液「Ｋ１」にレゾルシノールを添加し、さらなる２５重量％ＴＭＡＨの添加によりｐＨをその当初ｐＨに合わせて調製された。溶液「Ｎ４」は、３.７重量パーセントの水酸化テトラメチルアンモニウム（ＴＭＡＨ）、０.０９重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、０.１１重量パーセント（％ＳｉＯ2換算）のテトラメチルアンモニウム珪酸塩（ＴＭＡＳ）、５.０重量パーセントのグリセロールおよび２.５重量パーセントの液浴安定化剤レゾルシノールを含有し（この溶液の残部は脱イオン水からなる）、そして２５.０℃で約１１.７８のｐＨを有した。
【０１５０】
水性安定化溶液「Ｎ５」は、貯蔵溶液「Ｋ１」に２−ヒドロキシピリジンを添加し、さらなる２５重量％のＴＭＡＨの添加によりｐＨをその当初ｐＨに合わせて調製された。溶液「Ｎ５」は、２.９重量パーセントの水酸化テトラメチルアンモニウム（ＴＭＡＨ）、０.０９重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、０.１１重量パーセント（％ＳｉＯ2換算）のテトラメチルアンモニウム珪酸塩（ＴＭＡＳ）、５.０重量パーセントのグリセロールおよび６.０重量パーセントの液浴安定化剤２−ヒドロキシピリジンを含有し（この溶液の残部は脱イオン水からなる）、そして２５.０℃で約１１.８３のｐＨを有した。
【０１５１】
０.３５ミクロン幅の起伏とアルミニウム−銅で形成させ窒化チタンでキャップした配線とを有するウェーハーサンプル＃８は、次のようにして予め調製した：（ａ）スピンオンガラスの被覆をケイ素ウェーハーに施し、硬化させ、（ｂ）チタン粘着層を施し、（ｃ）窒化チタン層を沈着させ、（ｄ）アルミニウム１％銅合金でメッキし、（ｅ）窒化チタンキャップ層を沈着させ、（ｆ）フォトレジスト物質を用いてリソグラフパターンをとり、（ｇ）反応性イオンエッチングを用いてパターンを転写し、そして（ｈ）酸素プラズマ灰化法により有機フォトレジスト残渣を除去し、一方主に無機残渣を後に残した。このウェーハーのアルミニウム側壁に形成された残渣は、上記の水性配合剤で２５℃で５分間以内に容易に洗浄された。従って、このウェーハーは長い処理時間の後にアルミニウム金属側壁エッチング速度を比較するのに有用であると立証された。
【０１５２】
ウェーハーサンプル＃８からの切片を、上記の溶液の１つの中で４０分間（Ｎ１は例外で、１０分であった）、２５、３０、３５または４０℃のいずれかで処理した。処理が完了したらそれを取り出し、脱イオン水ですすぎ、加圧窒素ガスで乾燥させた。次いでサンプルを平行の配線パターンの方向に対して垂直に切断し、Ｐｄ−Ａｕで被覆し、次いで電界放射走査電子顕微鏡（ＦＥ−ＳＥＭ）で検査した。ＦＥ−ＳＥＭ検査は、処理中に生じるアルミニウム金属側壁損失量の測定、および各温度でのアルミニウム金属側壁エッチング速度の算出のために使用した。結果を下記表７ａおよび７ｂに示す。
【０１５３】
【表１３】
0004758055.tif 000014
*高温では４０分間の処理で完全にウェーハーからアルミニウム配線が除去されるので、各速度は１０分間の処理に基づく。
【０１５４】
【表１４】
0004758055.tif 000015
【０１５５】
上記表７ａを参照すると、溶液「Ｎ１」は、２５℃で液浴安定化剤５−スルホサリチル酸により（金属錯体形成のため）引き起こされる、アルミニウム金属に対する攻撃性が加わるのを補償するように、上記溶液Ｋ４１およびＮ２−Ｎ５よりも多くのＴＭＡＳおよびグリセロールを含有する。しかしながら、溶液「Ｎ１」では、高温でアルミニウムエッチング速度は懸著に上昇した。溶液「Ｎ４」は、液浴安定化剤レゾルシノールを利用し、これは効果的な金属錯形成剤としても知られ、またアルミニウム金属に対するさらなる攻撃性を配合剤に与える。より多くのＴＭＡＳの添加がアルミニウムエッチング速度の低下に役立つ一方で、「処理時間ウィンドウ」は下記実施例８に示すように減少する。配合剤への液浴安定化剤２−ヒドロキシピリジンまたは４−ヒドロキシピリジン（Aldrich から供給）の添加は、アルミニウムエッチング速度を低下させる一方で、溶液を安定化して使用中のｐＨ変化を防止すると考えられる点で独特である。従って、２−ヒドロキシピリジンおよび４−ヒドロキシピリジンは、これらの配合剤中でアルミニウム腐食阻害剤として作用すると考えられれ、そして表７ａおよび表７ｂに示すように、このこのは濃度が上昇するにつれて見られる。必要なら、グリセロールの量を減らしてアルミニウム金属エッチング速度を上昇させ、より短い処理時間での残渣除去を可能にしてもよい。
【０１５６】
実施例８
ウェーハーサンプル＃８からの切片を、４種の溶液の各々の中で様々な時間処理し、取り出し、脱イオン水ですすぎ、加圧窒素ガスで乾燥させ、Ｐｄ−Ａｕで被覆し、次いで電界放射走査電子顕微鏡（ＦＥ−ＳＥＭ）で検査した。残渣除去量および処理中に生じたアルミニウム金属側壁のエッチング量の測定にＦＥ−ＳＥＭ検査を使用した。下記表に略述する溶液は、全て室温で約５分以内にウェーハーサンプル＃８を洗浄する能力を有した。特定の時間で処理データが得られなかった場合は、上記表７ａで測定されたアルミニウム金属側壁エッチング速度を使用して、特定の時間に起るであろうエッチングの量を算出した。この計算に基づき、許容可能な量のエッチングが期待されるか否かの判定を行い、特定の処理時間に割り当てた。結果を下記の表８ａに示す。
【０１５７】
【表１５】
0004758055.tif 000016
＊この溶液について既知のアルミニウム側壁エッチング速度に基づくと、サンプルは、許容可能な量のアルミニウム側壁エッチングで洗浄される。
＊＊この溶液について既知のアルミニウム側壁エッチング速度に基づくと、サンプルは、許容不可能な量のアルミニウム側壁エッチングで洗浄される。
【０１５８】
【表１６】
0004758055.tif 000017
【０１５９】
上記８ａを参照すると、大きい洗浄処理ウィンドウを維持するために「Ｋ１」のような溶液に添加する液浴安定化剤として、２−ヒドロキシピリジンまたは４−ヒドロキシピリジンを使用することに、明らかに利点がある。大きい処理時間ウィンドウは、製造工程における可塑性のために望ましい。上記８ｂを参照すると、様々な処理温度での処理の間に生じる金属腐食の観点から、液浴安定化剤の２−ヒドロキシピリジンまたは４−ヒドロキシピリジンを添加することに明らかに利点がある。
【０１６０】
実施例９
その基盤においてアルミニウム銅合金の金属を露出する誘電層および窒化チタン層を貫通する０.５ミクロンの深度の孔（バイアス）で０.３−０.５ミクロンの幅を有するウェーハーサンプル＃７および＃９は、次のように予め製造した。（ａ）アルミニウム−銅、続いて窒化チタンでメッキし、（ｂ）化学蒸着を用いて酸化珪素誘電体で被覆し、（ｃ）フォトレジスト物質を用いてバイアスのリソグラフパターンをとり、（ｄ）反応性イオンエッチングを用いてパターンを誘電層に転写し、（ｅ）酸素プラズマ灰化法により残存するフォトレジストの大部分を除去し、一方主に無機残渣を後に残した。これらを用いて溶液の性能を評価した。ウェーハー＃７および＃９からのサンプルを溶液「Ｌ１」および「Ｌ２」中に４５℃で１０分間置き、取り出し、脱イオン水ですすぎ、そして加圧窒素ガスで乾燥させた。乾燥後、サンプルを電界放射走査電子顕微鏡（ＦＥ−ＳＥＭ）で検査し、金属起伏の洗浄および／または腐食の程度を判定した。結果を表９に示す。
【０１６１】
【表１７】
0004758055.tif 000018
【０１６２】
表９を参照すると、水性、ヒドロキシルアミン含有溶液への液浴安定化剤の添加は配合剤の洗浄性能にあまり影響がないが、一方水性、ヒドロキシルアミン含有配合剤で起こるｐＨの経時変化を有意に減少させた（上記表５参照）。
【０１６３】
実施例１０
水性安定化溶液「Ｎ６」は、１.５重量パーセントの水酸化テトラメチルアンモニウム（ＴＭＡＨ）、０.１重量パーセントのトランス−（１,２−シクロへキシレンジニトリロ）テトラ酢酸（ＣｙＤＴＡ）、０.０６重量パーセントの非イオン性界面活性剤 Surfynol-465（Air Products and Chemicals, Inc. の製品）、０.１３重量パーセント（％ＳｉＯ2換算）のテトラメチルアンモニウム珪酸塩（ＴＭＡＳ）、５.５重量パーセントのグリセロールおよび２.８重量パーセントの液浴安定化剤２−ヒドロキシピリジンで調製され（この溶液の残部は脱イオン水からなる）、そして２５.０℃で約１１.８５のｐＨを有した。
【０１６４】
液浴への気流の速度が毎分約１００フィート（ＦＰＭ）であるケミカルフード中に、１５０ｒｐｍの速度で磁気撹拌する比較用の蓋無し４Ｌ液浴を組立てた。液浴温度モニタープローブ付きのプログラム可能なデジタルホットプレートを使用して液浴の温度を維持した。４Ｌビーカーに添加した溶液の重量は分かっており、溶液、ビーカーおよび撹拌棒の総重量を４０℃で液浴を老化させる前後に測定した。２４時間老化させた液浴を脱イオン水で再構成して蒸発による水の損失を調整する前と後の両方で、サンプルを処理した。老化試験終了前に、ウェーハーサンプル＃８と＃８ａの切片を２４時間／４０℃老化した各４Ｌ液浴溶液中に置き、取り出し、脱イオン水ですすぎ、そして加圧窒素ガスで乾燥させた。次に、２４.５時間の老化の後、溶液、ビーカーおよび撹拌棒の総重量を測り、液浴の再構成のために水の損失を算出した。次いで２４.５時間老化した４Ｌ液浴溶液のサンプルをとり、重量により脱イオン水で再構成した。次に、処理のために溶液を撹拌しながら２０分間４０℃に加熱し直し、取り出し、脱イオン水ですすぎ、そして加圧窒素ガスで乾燥させた。乾燥後、サンプルを電界放射走査電子顕微鏡（ＦＥ−ＳＥＭ）で検査し、金属起伏の洗浄および／または腐食の程度を判定した。液浴老化の結果を下記表１０に示す。備考：ウェーハーサンプル＃８ａはウェーハーサンプル＃８と同じように調製され、但し、ウェーハーのエッチング／灰化方法を変更し、残渣がウェーハーサンプル＃８よりも除去し難くなった。ウェーハーサンプル＃８ａには、表１０に示す水性溶液で約４０℃の最低洗浄温度が必要とされる。ウェーハーサンプル＃８には、約２５℃の最低洗浄温度が必要とされる。
【０１６５】
【表１８】
0004758055.tif 000019
【０１６６】
表１０を参照すると、データは、溶液の洗浄液浴寿命を２４時間以上延長させるために、溶液に液浴安定化剤を添加することの利点を示す。データはまた、洗浄（２４時間老化した後に脱イオン水で液浴を再構成することを必要とせずに）とｐＨ制御の効率が、液浴安定化剤の濃度と共に上昇することも明らかに示す。加えて、データは随意の金属キレート剤の添加は、液浴老化の前または後にウェーハーサンプルから残渣を効果的に除去するために、必ずしも必要ではないことを示す。
【０１６７】
実施例１１
水性安定化溶液「Ｏ１」は、２.０３重量パーセントの水酸化テトラメチルアンモニウム（ＴＭＡＨ）、１.５６重量パーセントの安定過酸化水素および０.１４重量パーセント（％ＳｉＯ2換算）のテトラメチルアンモニウム珪酸塩（ＴＭＡＳ）で調製され、この溶液の残部は脱イオン水からなる。
【０１６８】
水性安定化溶液「Ｏ２」は、２.１３重量パーセントの水酸化テトラメチルアンモニウム（ＴＭＡＨ）、１.５５重量パーセントの安定過酸化水素、０.１１重量パーセントのトランス−（１,２−シクロへキシレンジニトリロ）テトラ酢酸（ＣｙＤＴＡ）および０.１４重量パーセント（％ＳｉＯ2換算）のテトラメチルアンモニウム珪酸塩（ＴＭＡＳ）で調製され、この溶液の残部は脱イオン水からなる。
【０１６９】
水性安定化溶液「Ｏ３」は、２.０２重量パーセントの水酸化テトラメチルアンモニウム（ＴＭＡＨ）、０.１２重量パーセントのジエチレントリアミンペンタ（メチレンホスホン酸）（ＤＥＴＡＰ）、１.５８重量パーセントの安定過酸化水素および０.１４重量パーセント（％ＳｉＯ2換算）のテトラメチルアンモニウム珪酸塩（ＴＭＡＳ）を組合せて調製され、この溶液の残部は脱イオン水からなり、そして２２.５℃で約１１.５０のｐＨを有した。
【０１７０】
ウェーハー＃７からのサンプルを溶液「Ｏ１」−「Ｏ３」の各々の中に２２−３５℃で２０分間置き、取り出し、脱イオン水ですすぎ、そして加圧窒素ガスで乾燥させた。乾燥後、サンプルを電界放射走査電子顕微鏡（ＦＥ−ＳＥＭ）で検査し、金属起伏の洗浄および／または腐食の程度を判定した。新しく調製した溶液と室温で密封ポリ容器中で老化させた溶液との比較を行った。結果を表１１ａと１１ｂに示す。
【０１７１】
【表１９】
0004758055.tif 000020
【０１７２】
【表２０】
0004758055.tif 000021
【０１７３】
上記表１１ａと１１ｂを参照すると、新しく調製した溶液には、キレート剤の添加は随意であることが明白である。しかしながら、溶液が添加される過酸化水素と予め混合されているならば、ＣｙＤＴＡまたはホスホン酸のキレート剤の添加は、過酸化水素濃度によって分かるように、溶液の安定性に懸著な影響を与える。過酸化水素はわずかに酸性であるため、微量金属に触媒される過酸化水素の崩壊のために、ｐＨは上昇する。過酸化水素中の微量金属は崩壊速度を上昇させ、そして溶液中の金属キレート剤の存在が激烈に崩壊速度を低下させることが知られている。しかしながら、キレート剤も過酸化水素の崩壊に耐性でなければならない。相対的なｐＨ変化に基づいて、ＤＥＴＡＰはＣｙＤＴＡよりも過酸化水素に対して安定であることも明白である。ＣｙＤＴＡでは２ヶ月でｐＨが０.１単位ほど上昇するが、ＤＥＴＡＰでは同じ期間でｐＨが上昇しない。１３ヶ月後でさえ、ＤＥＴＡＰベースの溶液「Ｏ３」では、ｐＨは０.３単位ほど上昇するだけである。
【０１７４】
実施例１２
溶液「Ｏ１」−「Ｏ３」の各々を室温で密封ポリ容器中で１３ヶ月まで老化させ、過酸化水素アッセイのために各溶液の一部分を定期的にとった。期間にわたり残っている過酸化水素の量を３溶液について比較したものを、下記表１２に示す。
【０１７５】
【表２１】
0004758055.tif 000022
【０１７６】
表１２を参照すると、ＣｙＤＴＡの添加が数ヶ月の期間に渡って過酸化水素の崩壊速度を遅くすることが明白である。ホスホン酸錯形成剤であるＤＥＴＡＰは、過酸化水素の崩壊速度を遅くする観点から、室温で長期（１年以上）に渡ってＣｙＤＴＡよりも優れていることも明白である。過酸化水素は液浴「安定化」剤として確かに作用するが、容器中での長期間崩壊に対するそれ自体の安定性は、酸化耐性金属キレート剤の添加により保証される必要がある。過酸化水素はまた「チタン残渣除去増強剤」としても作用し、これは効果的な除去が起こるためにはきわどい濃度に依存する。もし過酸化水素がこのきわどい濃度以下で崩壊するならば、２つのことが起こるであろう：（１）溶液のｐＨ上昇（過酸化水素はわずかに酸性である）のためにアルミニウム金属の過剰な腐食が起こる、そして（２）ウェーハーサンプル＃７に見られるもののようなチタン含有残渣が洗浄されない。
【０１７７】
実施例１３
各試験に０.１重量パーセントの阻害剤を添加することにより、水性安定化溶液「Ａ１」中で、銅腐食阻害剤を試験した。試片の寸法を一定にして銅金属箔を試片に切った。塩酸、続いて脱イオン水ですすぎ、乾燥させることにより、試片を予め洗浄して表面の酸化物を除去した。次いで、これらの銅箔試片を、分析用天秤で予め重量測定した。試片を加える前に、試験溶液の蓋付容器を６５℃で１時間予熱した。加熱した溶液をオーブンから取り出し、試験溶液を含有する容器にすぐに試片を加え、再び蓋をし、次いでオーブンに戻した。オーブン中に置いて２４時間後、試片を取り出し、脱イオン水ですすぎ、乾燥させた。次いで銅試片を分析用天秤で重量測定し、得られる銅金属エッチング速度を計算した。結果を表１３に示す。
【０１７８】
【表２２】
0004758055.tif 000023
【０１７９】
表１３を参照すると、銅腐食阻害剤の添加が、安定化水性溶液について、溶液の銅金属エッチング速度を低下させることは明白である。このことは、銅含有エッチング残渣の除去を可能にしたまま、このタイプの溶液に起こり得る不必要な銅エッチングを最小限にする。
【０１８０】
発明をその様々な例示的実施態様により記載し、例示説明した。これらの実施態様は限定的ではないこと、そして発明の精神と範囲を離れることなく様々な改変および変更がなされ得ることが理解される。